(57)【要約】【課題】  光透過層を一層構成にすることでき、かつ、高温高湿の環境下で保存されても、記録層の剥離を抑制することができ、記録再生特性の劣化を低減させることができる追記型光記録媒体を提供する。【解決手段】  基板１０と、基板１０上に、反射層１１、記録層１２、保護層１３および光透過層１４をこの順に備えた光記録媒体であって、トリアゾール系アゾ金属錯体色素に、親水性が低く、耐水性の高い有機色素を添加し、得られた有機色素を用いて記録層が形成された追記型の光記録媒体。【選択図】      図１
2012114883.tif 000002
【特許請求の範囲】
【請求項１】
基板と、前記基板上に、少なくとも反射層、記録層および光透過層を備えた光記録媒体であって、下記一般式（１）で表わされるトリアゾール系アゾ金属錯体色素に、親水性が低く、耐水性の高い有機色素を添加し、得られた有機色素を用いて記録層が形成されたことを特徴とする追記型の光記録媒体（一般式（１）において、環状部分は炭素原子、酸素原子、水素原子から構成され、Ｒは水素原子、炭素数４以下のアルキル基、ベンジル基、ジエチルアミド基、ハロゲン基、トリフルオロメチル基、メトキシ基、チオメチル基およびＮ，Ｎ−ジエチルカルバモイル基よりなる群から選ばれる官能基であり、アルキル基は直鎖アルキル、分岐アルキル、または環状構造を有してもよく、Ｍはニッケル、コバルトおよび銅よりなる群から選ばれる金属原子である。）。    
【化３７】
2012114883.tif 000039
【請求項２】
前記一般式（１）の環状部分が、下記一般式（５）に示される構造を有していることを特徴とする請求項１に記載の追記型光記録媒体（一般式（５）において、Ｒ１およびＲ２は、環状構造を有していてもよいアルキル基であり、環状構造に置換基を有していてもよい。）。    
【化３８】
2012114883.tif 000040
【請求項３】
前記一般式（５）で表わされるトリアゾール系アゾ金属錯体色素の環状部分が、下記の一般式（ａ）〜（ｊ）よりなる群から選ばれる構造を有していることを特徴とする請求項２に記載の追記型の光記録媒体。    
【化３９】
2012114883.tif 000041
【化４０】
2012114883.tif 000042
【化４１】
2012114883.tif 000043
【化４２】
2012114883.tif 000044
【化４３】
2012114883.tif 000045
【化４４】
2012114883.tif 000046
【化４５】
2012114883.tif 000047
【化４６】
2012114883.tif 000048
【化４７】
2012114883.tif 000049
【化４８】
2012114883.tif 000050
【請求項４】
前記一般式（１）で表わされるトリアゾール系アゾ金属錯体色素に添加される親水性が低く、耐水性の高い有機色素が、７５℃の温水に浸漬前の色素薄膜の吸収最大波長（λｍａｘ）での光学密度と、温水に３０分間にわたって浸漬後の色素薄膜の吸収最大波長（λｍａｘ）での光学密度との比が６０重量％以上であることを特徴とする請求項１〜３のいずれか１項に記載の追記型光記録媒体。
【請求項５】
前記一般式（１）で表わされるトリアゾール系アゾ金属錯体色素に添加される親水性が低く、耐水性の高い有機色素が、下記構造式（１１）〜（１９）よりなる群から選ばれた有機色素であることを特徴とする請求項１〜４のいずれか１項に記載の追記型光記録媒体。    
【化４９】
2012114883.tif 000051
【化５０】
2012114883.tif 000052
【化５１】
2012114883.tif 000053
【化５２】
2012114883.tif 000054
【化５３】
2012114883.tif 000055
【化５４】
2012114883.tif 000056
【化５５】
2012114883.tif 000057
【化５６】
2012114883.tif 000058
【化５７】
2012114883.tif 000059
【請求項６】
前記トリアゾール系アゾ金属錯体色素が、下記構造式（２１）〜（２９）で表わされる分子構造から選ばれた分子構造を有していることを特徴とする請求項１〜５のいずれか１項に記載の追記型光記録媒体。    
【化５８】
2012114883.tif 000060
【化５９】
2012114883.tif 000061
【化６０】
2012114883.tif 000062
【化６１】
2012114883.tif 000063
【化６２】
2012114883.tif 000064
【化６３】
2012114883.tif 000065
【化６４】
2012114883.tif 000066
【化６５】
2012114883.tif 000067
【化６６】
2012114883.tif 000068
【請求項７】
前記一般式（１）によって表わされるトリアゾール系アゾ金属錯体色素に添加される前記親水性が低く、耐水性が高い有機色素の添加量が、記録層に含まれる全有機色素の３重量％〜２５重量％であることを特徴とする請求項１〜６のいずれか１項に記載の追記型光記録媒体。
【請求項８】
前記光透過層が一層構成であることを特徴とする請求項１〜７のいずれか１項に記載の追記型光記録媒体。
【請求項９】
前記一層構成の光透過層の２５℃での弾性率が４０ＭＰａ以上、１００００ＭＰａ以下であることを特徴とする請求項８に記載の追記型光記録媒体。
【請求項１０】
前記記録層と光透過層の間に、誘電体材料によって形成された保護層を備えたことを特徴とする請求項１〜９のいずれか１項に記載の追記型光記録媒体。
【請求項１１】
さらに、前記保護層と反対側の前記光透過層の表面に形成されたハードコート層を備えたことを特徴とする請求項１〜１０のいずれか１項に記載の追記型光記録媒体。
【発明の詳細な説明】
【技術分野】
【０００１】
本発明は、有機色素を含む記録層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体に関するものであり、さらに詳細には、有機色素を含む記録層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体であって、光透過層を一層構成にすることができ、かつ、高温高湿の環境下で保存されても記録再生特性の劣化がない追記型光記録媒体に関するものである。
【背景技術】
【０００２】
従来の有機色素材料を含む記録層を有し、３００ｎｍ〜５００ｎｍの波長の光によって、データの記録再生が可能な光記録媒体、いわゆるブルーレイ・ディスクのうち、ＬＴＨ（Ｌｏｗ  ｔｏ  Ｈｉｇｈ）記録タイプの追記型光記録媒体は、二層構成の光透過層を有していた。すなわち、外側の光透過層は、無機材料を含む記録層を有する追記型の光記録媒体の光透過層と同様に、光記録媒体に傷がつくのを防止するための層で硬い材料によって形成され、内側の光透過層は、データ記録時における有機色素の発熱、膨脹に起因する記録層の変形を吸収して受容し、この記録層の変形に伴う光路長の差異により反射率の変化を誘起して、記録特性を確保することを目的とするもので、アクリル樹脂や粘着剤などの軟らかく、弾性率が低い材料によって形成されていた。
【先行技術文献】
【特許文献】
【０００３】
【特許文献１】特開２０１０−３３６６７号公報
【特許文献２】特開２００９−２６３７９号公報
【特許文献３】特開２００８−２６９７０３号公報
【発明の概要】
【発明が解決しようとする課題】
【０００４】
このように、光透過層を二層構成とし、内側の光透過層をアクリル樹脂や粘着剤などの軟らかく、弾性率が低い材料によって形成された追記型の光記録媒体においては、データ記録時における有機色素の発熱、膨脹に起因する記録層の変形が内側の光透過層によって吸収されるため、光記録媒体内に応力はほとんど発生しないという利点を有している。  【０００５】
しかしながら、光透過層を二層構成にすると、光記録媒体のコストが高くなるため、有機色素を用いて記録層を形成したブルーレイ・ディスク・タイプの追記型光記録媒体においても、無機材料を用いて記録層が形成されたブルーレイ・ディスク・タイプの追記型光記録媒体と同様に、光透過層を一層構成にすることが望ましく、光透過層を一層構成にした場合にも、記録再生特性に優れたブルーレイ・ディスク・タイプの追記型光記録媒体を得ることができる有機色素として、特定の分子構造を有するアゾ金属錯体色素が見出されている。  【０００６】
かかるアゾ金属錯体色素を用いて記録層が形成されたブルーレイ・ディスク・タイプの追記型光記録媒体においては、従来の有機色素を用いて記録層が形成されたブルーレイ・ディスク・タイプの追記型光記録媒体に比して、記録再生特性を向上させることが可能になるが、それでも、一層構成の光透過層によって、データ記録時の記録層の変形を完全に吸収して受容することは困難で、記録ピット形成時に発生した応力が光記録媒体内に残留し、高温高湿の環境下で、データが記録された光記録媒体を保存すると、残留応力に起因して、記録層の一部が剥離し、記録再生特性が悪化するという問題があった。  【０００７】
したがって、本発明は、有機色素を含む記録層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体であって、光透過層を一層構成にすることでき、かつ、高温高湿の環境下で保存されても、記録層の剥離を抑制することができ、記録再生特性の劣化を低減させることができる追記型光記録媒体を提供することを目的とするものである。
【課題を解決するための手段】
【０００８】
本発明者は、かかる目的を達成するため、鋭意研究を重ねた結果、高温環境下において、データが記録された光記録媒体を保存した場合でも、高湿環境下ではないときは記録層の剥離は認められず、高湿環境下で保存した場合にのみ剥離が発生することを見出した。さらに、研究を重ねた結果、この現象は、記録層に含まれた上述のアゾ金属錯体色素が水との親和性が高いため、光記録媒体を高湿環境下で保存した場合には、記録層に含まれたアゾ金属錯体色素が水分子を保持し、記録層と保護層との間の結着性が低下し、記録ピット形成時に発生した残留応力によって、記録層の一部が剥離することに起因するものであり、記録層を形成するアゾ金属錯体色素に耐水性の高い色素を混合して、記録層の耐水性を向上させ、水との親和性を低下させることによって、記録層と保護層との間の結着性の低下を抑制し、高湿環境下で光記録媒体を保存しても、記録層の一部が剥離することを抑制し得ることを見出した。  【０００９】
本発明はかかる知見に基づくものであり、本発明の前記目的は、基板と、前記基板上に、少なくとも反射層、記録層および光透過層を備えた追記型光記録媒体であって、下記一般式（１）で表わされるトリアゾール系アゾ金属錯体色素に、親水性が低く、耐水性の高い有機色素を添加し、得られた有機色素を用いて記録層が形成されたことを特徴とする追記型光記録媒体によって達成される。  【００１０】
【化１】
2012114883.tif 000003
一般式（１）において、Ｒは水素原子、炭素数４以下のアルキル基、ベンジル基、ジエチルアミド基、ハロゲン基、トリフルオロメチル基、メトキシ基、チオメチル基およびＮ，Ｎ−ジエチルカルバモイル基よりなる群から選ばれる官能基であり、アルキル基は直鎖アルキル、分岐アルキル、または環状構造を有してもよく、Ｍはニッケル、コバルトおよび銅よりなる群から選ばれる金属原子である。  【００１１】
本発明において、好ましくは、一般式（１）の環状部分が、下記一般式（５）に示される構造を有している。  【００１２】
【化２】
2012114883.tif 000004
一般式（５）において、Ｒ１およびＲ２は、環状構造を有していてもよいアルキル基であり、環状構造に置換基を有していてもよい。  【００１３】
本発明において、好ましくは、一般式（５）によって表わされるトリアゾール系アゾ金属錯体色素の環状部分が、以下の一般式（ａ）〜（ｊ）に示される構造を有している。  【００１４】
【化３】
2012114883.tif 000005
【００１５】
【化４】
2012114883.tif 000006
【００１６】
【化５】
2012114883.tif 000007
【００１７】
【化６】
2012114883.tif 000008
【００１８】
【化７】
2012114883.tif 000009
【００１９】
【化８】
2012114883.tif 000010
【００２０】
【化９】
2012114883.tif 000011
【００２１】
【化１０】
2012114883.tif 000012
【００２２】
【化１１】
2012114883.tif 000013
【００２３】
【化１２】
2012114883.tif 000014
本発明において、好ましくは、親水性が低く、耐水性の高い有機色素は、７５℃の温水に浸漬前の色素薄膜の吸収最大波長（λｍａｘ）での光学密度（ＯＤ１）と、温水に３０分間にわたって浸漬後の色素薄膜の吸収最大波長（λｍａｘ）での光学密度（ＯＤ２）との比（ＯＤ２／ＯＤ１）が６０重量％以上である。  【００２４】
本発明において、好ましくは、親水性が低く、耐水性の高い有機色素は、以下の構造式（１１）〜（１９）によって表わされる有機色素よりなる群から選ばれる。  【００２５】
【化１３】
2012114883.tif 000015
【００２６】
【化１４】
2012114883.tif 000016
【００２７】
【化１５】
2012114883.tif 000017
【００２８】
【化１６】
2012114883.tif 000018
【００２９】
【化１７】
2012114883.tif 000019
【００３０】
【化１８】
2012114883.tif 000020
【００３１】
【化１９】
2012114883.tif 000021
【００３２】
【化２０】
2012114883.tif 000022
【００３３】
【化２１】
2012114883.tif 000023
また、本発明において、好ましくは、前記トリアゾール系アゾ金属錯体色素が、以下の構造式（２１）〜（２９）で表わされる分子構造から選ばれた分子構造を有している。  【００３４】
【化２２】
2012114883.tif 000024
【００３５】
【化２３】
2012114883.tif 000025
【００３６】
【化２４】
2012114883.tif 000026
【００３７】
【化２５】
2012114883.tif 000027
【００３８】
【化２６】
2012114883.tif 000028
【００３９】
【化２７】
2012114883.tif 000029
【００４０】
【化２８】
2012114883.tif 000030
【００４１】
【化２９】
2012114883.tif 000031
【００４２】
【化３０】
2012114883.tif 000032
本発明において、トリアゾール系アゾ金属錯体色素に添加される親水性が低く、耐水性が高い有機色素の添加量は、記録層に含まれる全有機色素の３重量％〜２５重量％であることが好ましい。添加する有機色素の添加量が３重量％未満の場合には、高温高湿の環境下で保存されたときに、記録層の一部が剥離してしまい、光記録媒体の記録再生特性の悪化を抑制することは困難であり、一方、添加する有機色素の添加量が２５重量％を超えると、光記録媒体の記録再生特性が悪化し、好ましくない。  【００４３】
本発明の好ましい実施態様においては、前記光透過層が一層によって構成されている。  【００４４】
本発明のさらに好ましい実施態様においては、前記光透過層の２５℃における弾性率が４０ＭＰａ以上、１００００ＭＰａ以下である。  【００４５】
本発明の好ましい実施態様においては、追記型光記録媒体は、前記記録層と前記光透過層の間に、誘電体材料によって形成された保護層を備えている。  【００４６】
本発明の好ましい実施態様においては、追記型光記録媒体は、前記保護層と反対側の光透過層の表面に形成されたハードコート層を備えている。
【発明の効果】
【００４７】
本発明によれば、有機色素を含む記録層を有し、３００ｎｍ〜５００ｎｍの波長の光によって、データの記録再生をおこなうことができるＬＴＨ（Ｌｏｗ  ｔｏ  Ｈｉｇｈ）記録タイプの追記型光記録媒体であって、光透過層を一層構成にすることでき、かつ、高温高湿の環境下で保存されても、記録層の剥離を抑制することができ、記録再生特性の劣化を低減させることができる追記型光記録媒体を提供することが可能になる。
【図面の簡単な説明】
【００４８】
【図１】図１は、本発明の好ましい実施態様にかかる追記型光記録媒体の略縦断面図である。
【発明を実施するための形態】
【００４９】
図１は、本発明の好ましい実施態様にかかるＬＴＨ（Ｌｏｗ  ｔｏ  Ｈｉｇｈ）記録タイプの追記型光記録媒体の略縦断面図である。  
【００５０】
図１に示されるように、本実施態様にかかるＬＴＨ（Ｌｏｗ  ｔｏ  Ｈｉｇｈ）記録タイプの追記型光記録媒体１は、基板１０を備え、基板１０上に、反射層１１、記録層１２、保護層１３、光透過性を有する一層構成の光透過層１４およびハードコート層１５が、この順に、基板１０上に積層されている。  
【００５１】
本実施態様においては、光記録媒体１の記録層１２にデータを記録するための記録用レーザビーム５および記録層１２に記録されたデータを再生するための再生用レーザビーム５は、ハードコート層１５の表面から、光記録媒体１に照射されるように構成されている。  
【００５２】
図１には示されていないが、本実施態様にかかる追記型光記録媒体１は円板状をなし、中央部分には、センターホールが形成されている。  
【００５３】
基板１０は円板状をなし、光記録媒体１に要求される機械的強度を確保する支持体として機能するものであり、約１．１ｍｍの厚さを有し、１２０ｍｍの直径を有している。  
【００５４】
基板１０を形成するための材料は、光記録媒体１に要求される機械的強度を確保することができれば、とくに限定されるものではなく、アルミニウムなどの金属、ガラス、セラミックス、樹脂などによって、基板１０を形成することができる。これらのうち、成型性、耐湿性、寸法安定性およびコストなどの観点から、樹脂、とくに、熱可塑性樹脂が好ましく使用される。基板１０を形成するための樹脂としては、ポリカーボネート樹脂；ポリメチルメタクリレートなどのアクリル樹脂；ポリ塩化ビニル、塩化ビニル共重合体などの塩化ビニル系樹脂；エポキシ樹脂；アモルファスポリオレフィン樹脂、ポリエステル樹脂などが挙げられる。これらの中でも、ポリカーボネート樹脂がとくに好ましい。  
【００５５】
図１に示されるように、基板１０の表面には、らせん状の案内溝１０ａが形成されている。らせん状の案内溝１０ａは、たとえば、基板１０を、スタンパがセットされた金型を用いて射出成形することによって形成することができる。案内溝１０ａは０．３５μｍあるいは０．３２μｍのピッチで形成されている。  
【００５６】
図１に示されるように、基板１０のらせん状の案内溝１０ａが形成された側の表面に、スパッタリングなどによって、反射層１１が形成されている。反射層１１は、光記録媒体１に照射され、記録層１２を透過したレーザビームを、記録層１２に向けて反射する機能を有しており、通常、Ａｇ合金やＡｌ合金などの反射率の高い金属で形成される。本実施態様においては、Ａｇ合金によって反射層１１が形成されている。  
【００５７】
反射層１１の表面上には、記録層１２が形成されており、記録層１２は、有機色素を含む有機物質で形成されている。記録層１２は、有機色素を含む有機物質溶液を、スピンコーティングによって、反射層１１の表面に塗布乾燥することによって形成されている。  
【００５８】
本発明において、記録層１２は、上記した一般式（１）で表わされるトリアゾール系アゾ金属錯体色素に、親水性が低く、耐水性の高い有機色素が添加された混合有機色素によって形成されている。ここに、上記一般式（１）において、環状部分は炭素原子、酸素原子、水素原子から構成され、Ｒは水素原子、炭素数４以下のアルキル基、ベンジル基、ジエチルアミド基、ハロゲン基、トリフルオロメチル基、メトキシ基、チオメチル基およびＮ，Ｎ−ジエチルカルバモイル基よりなる群から選ばれる官能基であり、アルキル基は直鎖アルキル、分岐アルキル、または環状構造を有してもよい、Ｍはニッケル、コバルトおよび銅よりなる群から選ばれる金属原子である。  
【００５９】
本発明において、好ましくは、一般式（１）の環状部分が上記一般式（５）に示される構造を有している。一般式（５）において、Ｒ１およびＲ２は、環状構造を有していてもよいアルキル基であり、環状構造に置換基を有していてもよい。  
【００６０】
本発明において、さらに好ましくは、上記一般式（５）で表わされるトリアゾール系アゾ金属錯体色素の環状部分が上記一般式（ａ）〜（ｊ）よりなる群から選ばれる構造を有している。  
【００６１】
本発明において、好ましくは、親和性が低く、耐水性の高い有機色素は、上記構造式（１１）〜（１９）によって表わされる有機色素よりなる群から選ばれる。  
【００６２】
本発明において、好ましくは、前記トリアゾール系アゾ金属錯体色素が、上記構造式（２１）〜（２９）で表わされる分子構造から選ばれた分子構造を有している。  
【００６３】
本発明において、添加する有機色素の添加量は、記録層１２に含まれる全有機色素の３重量％〜２５重量％であることが好ましい。  
【００６４】
本実施態様においては、上記一般式（１）で表わされ、環状部分が上記一般式（ａ）で示される分子構造を有するトリアゾール系アゾ金属錯体色素に、上記構造式（１１）で示される有機色素を添加し、２，２，３，３−テトラフルオロ−１−プロパノール（ＴＦＰ）に溶解して、得られた有機物質溶液をスピンコーティング法によって、反射層１１の表面に塗布して、記録層１２が形成されている。本実施態様においては、９０重量％のトリアゾール系アゾ金属錯体色素に、１０重量％の有機色素が混合されて、有機色素を含む有機物質溶液が調製されている。  
【００６５】
記録層１２の表面には、保護層１３が形成されている。  
【００６６】
保護層１３は、光透過層１４を形成する際に、記録層１２に含まれる有機色素が光透過層１４に拡散することや、光透過層１４を形成する際に用いられる光硬化性樹脂の溶剤が記録層１２に浸透する混和現象を防止するための層である。  
【００６７】
保護層１３を形成することができる材料は、透明な誘電体材料であれば、とくに限定されるものではなく、たとえば、酸化ケイ素（二酸化ケイ素がとくに好ましい）、酸化亜鉛、酸化セリウム、酸化イットリウム、酸化インジウム−酸化スズ（ＩＴＯ）などの酸化物；硫化亜鉛、硫化イットリウムなどの硫化物；窒化ケイ素などの窒化物；炭化ケイ素；酸化物と硫黄化合物との混合物などが挙げられる。本実施態様においては、酸化インジウム−酸化スズ（ＩＴＯ）によって保護層１３が形成され、スパッタリングなどによって形成されている。  
【００６８】
保護層の１３の表面には、一層構成の光透過層が形成されている。  
【００６９】
光透過層１４は、紫外線または放射線を照射することによって硬化する光硬化性樹脂をスピンコーティング法によって、保護層１３の表面に塗布して、塗膜を形成し、塗膜に紫外線または放射線を照射して、硬化させることによって形成されている。  
【００７０】
本実施態様においては、光透過層１４は、２５℃における硬化後の弾性率が４０ＭＰａ以上、１００００ＭＰａ以下の光硬化性樹脂によって形成されている。  
【００７１】
本実施態様においては、光透過層１４の厚さは、光透過層１４上に形成されるハードコート層１５の厚さと合わせて、１００μｍに設定されている。  
【００７２】
光透過層１４は、４０５ｎｍの波長の光にて分光光度計で測定したときの４０５ｎｍの波長の光に対する光透過率が７０％以上であり、好ましくは、８０％以上である。  
【００７３】
図１に示されるように、光透過層１４の表面には、光透過層１４を物理的に保護し、光透過層１４に傷がつくのを防止するハードコート層１５が形成されている。  
【００７４】
ハードコート層１５を形成するための材料はとくに限定されるものではないが、透明性および耐摩耗性に優れる材料が好ましく、ハードコート層１５は、紫外線硬化性樹脂に無機微粒子が添加された樹脂組成物をスピンコーティング法によって、光透過層１４の表面に塗布することによって、形成されることが好ましい。  
【００７５】
ハードコート層１５の厚さは、１μｍ〜５μｍであることが好ましい。  
【００７６】
このように構成された光記録媒体１にデータを記録するにあたっては、ハードコート層１５側から、３５０ｎｍ〜５００ｎｍの波長を有するレーザビーム５が照射される。レーザビーム５は、ハードコート層１５、一層構成の光透過層１４および保護層１３を透過して、記録層１２に入射し、あるいは、記録層１２を透過し、反射層１１によって反射されて、記録層１２に入射する。  
【００７７】
その結果、記録層１２のレーザビーム５が照射された部分に含まれた有機色素が分解し、その部分の反射率が上昇することによって、記録ピットが形成され、光記録媒体１にデータが書き込まれる。  
【００７８】
本実施態様によれば、反射層１１の表面上に形成された記録層１２は、９０重量％のトリアゾール系アゾ金属錯体色素と１０重量％の親水性が低く、耐水性が高い有機色素とを含んでいるから、高温高湿の環境下で保存されたときに、記録層１２に含まれたアゾ金属錯体色素によって保持される水分子の数は少なく、記録層１２と保護層１３との間の結着性が低下することを効果的に防止することができ、したがって、長時間にわたって、光記録媒体１が高温高湿の環境下で保存されても、記録層１２の一部が剥離することに起因する光記録媒体１の記録再生特性の劣化を防止することが可能になる。
【実施例】
【００７９】
以下、本発明の効果をより一層明らかにするため、実施例および比較例を挙げる。  【００８０】
実施例１  ポリカーボネート樹脂によって作られた外径１２０ｍｍ、厚さ１．１ｍｍを有し、表面に、ピッチ０．３２μｍでスパイラル状の案内溝が形成された円板状の基板を射出成型によって作製した。  【００８１】
基板の案内溝が形成された側の表面に、Ａｇ合金からなる反射層をスパッタリングにより形成し、反射層の表面に、深さ４５ｎｍ、幅１６０ｎｍの案内溝に対応するトラックを形成した。  【００８２】
次いで、上記構造式（２１）によって表わされた９０重量％のトリアゾール系アゾ金属錯体色素に、上記構造式（１１）によって表わされた１０重量％の有機色素を添加して、混合し、２，２，３，３−テトラフルオロ−１−プロパノール（ＴＦＰ）に溶解して、有機色素溶液を調製した。  【００８３】
こうして得られた有機色素溶液を、スピンコーティング法によって、反射層の表面に塗布して、塗膜を形成し、塗膜を温度８０℃で、１０分間にわたって乾燥して、吸収最大波長（λｍａｘ＝３７０ｎｍ）での光学密度（ＯＤ値）が０．２５となるように記録層を形成した。ＯＤ値は、基板のみの光学密度をＯＤ値＝０として、基板上に反射層を形成することなく、直接、記録層を形成したときの光学密度を指している。  【００８４】
試験用のポリカーボネート基板の表面に、有機色素を２，２，３，３−テトラフルオロ−１−プロパノール（ＴＦＰ）に溶解した色素溶液をスピンコーティング法によって塗布して、色素膜を形成し、７５℃の温水に、３０分間にわたって、浸漬したときの色素の残存率によって、有機色素の耐水性を評価したところ、上記構造式（２１）によって表わされたトリアゾール系アゾ金属錯体色素の色素残存率は２５重量％で、耐水性が低く、一方、上記構造式（１１）によって表わされた有機色素の色素残存率は８０重量％で、耐水性が高かった。色素の残存率は、温水に浸漬前の吸収最大波長（λｍａｘ）での光学密度と、温水浸漬後の吸収最大波長（λｍａｘ）での光学密度との比によって定義した。  【００８５】
さらに、記録層の表面に、スパッタリングによって、酸化インジウム−酸化スズ（ＩＴＯ）を含む保護層を、２０ｎｍの厚さを有するように形成した。  【００８６】
次いで、アクリル樹脂系の紫外線硬化性樹脂をスピンコーティング法によって、保護層の表面に塗布して、塗膜を形成し、紫外線を照射して、塗膜を硬化させ、９７μｍの厚さを有する一層構成の光透過層を形成した。硬化後の光透過層の２５℃における弾性率は２３００ＭＰａであった。弾性率の測定には、ＴＡ  Ｉｎｓｔｒｕｍｅｎｔｓ社製の動的粘弾性測定装置  ＲＭＡIIIを用いた。試験片として、ディスク上にサンプル樹脂を１００μｍ塗布し、硬化後、ディスク上から樹脂を剥離させて、５ｍｍ×５０ｍｍの大きさに切断したものを使用した。さらに、光透過層の表面に、紫外線硬化性樹脂に無機微粒子が添加された樹脂組成物をスピンコーティング法によって塗布して、塗膜を形成し、塗膜に紫外線を照射して、硬化させて、３μｍの厚さを有するハードコート層を形成した。【００８７】
こうして、光記録媒体サンプル＃１を作製した。  【００８８】
次いで、得られた光記録媒体サンプル＃１を、パルステック工業株式会社製のデータ記録再生装置「ＯＤＵ−１０００」（商品名）にセットし、１９．６７ｍ／ｓｅｃの線速度（４倍速記録）で回転させつつ、４０５ｎｍの波長を有するレーザビームを、レーザビームのパワーを変えながら、ＮＡが０．８５の対物レンズを用いて、光透過層を介して、記録層に照射して、データを記録した。  【００８９】
こうして光記録媒体サンプル＃１に記録されたデータを上記データ記録再生装置を用いて、記録信号を再生し、再生特性を評価したところ、再生信号のＤＣジッターが最も小さくなるレーザビームのパワー（最適レーザパワー）は８．６ｍＷであった。  【００９０】
次いで、上記データ記録再生装置を用いて、レーザビームのパワーを０．３５ｍＷに固定して、光記録媒体サンプル＃１に記録されたデータを再生して、再生信号を評価したところ、ＤＣジッターは８．５％であった。  【００９１】
さらに、上記データ記録再生装置を用いて、光記録媒体サンプル＃１の全面に、最適レーザパワーよりも１０％高いパワーのレーザビームを照射して、光記録媒体サンプル＃１の全面にデータを記録した。  【００９２】
こうして得られた光記録媒体サンプル＃１を、温度８０℃、湿度８０％の高温高湿環境下に１００時間にわたって放置して、ＩＳＯ準拠の高温高湿試験をおこなった。  【００９３】
高温高湿試験後の光記録媒体サンプル＃１の全表面を顕微鏡で観察したところ、３２箇所で、保護層と記録層に、直径１０マイクロメートルから直径３ミリメートルのサイズの層間剥離が観察された。  【００９４】
実施例２  上記構造式（２１）によって表わされたトリアゾール系アゾ金属錯体色素に代えて、上記構造式（２２）によって表わされたトリアゾール系アゾ金属錯体色素を用いた点を除き、実施例１と同様にして、光記録媒体サンプル＃２を作製した。  【００９５】
記録層は、吸収最大波長（λｍａｘ＝３７３ｎｍ）での光学密度（ＯＤ値）が０．２５となるように形成をした。  【００９６】
上記構造式（２２）によって表わされたトリアゾール系アゾ金属錯体色素の耐水性を評価したところ、色素の残存率は２８重量％で、耐水性が低く、一方、上記構造式（１１）によって表わされた有機色素の残存率は８０重量％で、耐水性が高かった。  【００９７】
こうして作製した光記録媒体サンプル＃２を、実施例１と同様にして、データを記録し、再生したところ、最適レーザパワーは９．０ｍＷであった。  【００９８】
次いで、レーザビームのパワーを０．３５ｍＷに固定して、光記録媒体サンプル＃２に記録されたデータを再生して、再生信号を評価したところ、ＤＣジッターは８．７％であった。  【００９９】
さらに、光記録媒体サンプル＃２の全面に、最適レーザパワーよりも１０％高いパワーのレーザビームを照射して、光記録媒体サンプル＃２の全面にデータを記録し、ＩＳＯ準拠の高温高湿試験をおこない、高温高湿試験後の光記録媒体サンプル＃２の全表面を顕微鏡で観察したところ、２７箇所で、保護層と記録層に、直径１０マイクロメートルから直径３ミリメートルのサイズの層間剥離が観察された。  【０１００】
実施例３  上記構造式（２１）によって表わされたトリアゾール系アゾ金属錯体色素に代えて、上記構造式（２３）によって表わされたトリアゾール系アゾ金属錯体色素を用いた点を除き、実施例１と同様にして、光記録媒体サンプル＃３を作製した。  【０１０１】
記録層は、吸収最大波長（λｍａｘ＝３７９ｎｍ）での光学密度（ＯＤ値）が０．２５となるように形成をした。  【０１０２】
上記構造式（２３）によって表わされたトリアゾール系アゾ金属錯体色素の耐水性を評価したところ、色素の残存率は３４重量％で、耐水性が低く、一方、上記構造式（１１）によって表わされた有機色素の残存率は８０重量％で、耐水性が高かった。  【０１０３】
こうして作製した光記録媒体サンプル＃３を、実施例１と同様にして、データを記録し、再生したところ、最適レーザパワーは８．８ｍＷであった。  【０１０４】
次いで、レーザビームのパワーを０．３５ｍＷに固定して、光記録媒体サンプル＃３に記録されたデータを再生して、再生信号を評価したところ、ＤＣジッターは８．８％であった。  【０１０５】
さらに、光記録媒体サンプル＃３の全面に、最適レーザパワーよりも１０％高いパワーのレーザビームを照射して、光記録媒体サンプル＃３の全面にデータを記録し、ＩＳＯ準拠の高温高湿試験をおこない、高温高湿試験後の光記録媒体サンプル＃３の全表面を顕微鏡で観察したところ、１０箇所で、保護層と記録層に、直径１０マイクロメートルから直径３ミリメートルのサイズの層間剥離が観察された。  【０１０６】
実施例４  上記構造式（２１）によって表わされたトリアゾール系アゾ金属錯体色素に代えて、上記構造式（２４）によって表わされたトリアゾール系アゾ金属錯体色素を用いた点を除き、実施例１と同様にして、光記録媒体サンプル＃４を作製した。  【０１０７】
記録層は、吸収最大波長（λｍａｘ＝３７９ｎｍ）での光学密度（ＯＤ値）が０．２５となるように形成をした。  【０１０８】
上記構造式（２４）によって表わされたトリアゾール系アゾ金属錯体色素の耐水性を評価したところ、色素の残存率は３６重量％で、耐水性が低く、一方、上記構造式（１１）によって表わされた有機色素の残存率は８０重量％で、耐水性が高かった。  【０１０９】
こうして作製した光記録媒体サンプル＃４を、実施例１と同様にして、データを記録し、再生したところ、最適レーザパワーは８．６ｍＷであった。  【０１１０】
次いで、レーザビームのパワーを０．３５ｍＷに固定して、光記録媒体サンプル＃４に記録されたデータを再生して、再生信号を評価したところ、ＤＣジッターは８．２％であった。  【０１１１】
さらに、光記録媒体サンプル＃４の全面に、最適レーザパワーよりも１０％高いパワーのレーザビームを照射して、光記録媒体サンプル＃４の全面にデータを記録し、ＩＳＯ準拠の高温高湿試験をおこない、高温高湿試験後の光記録媒体サンプル＃４の全表面を顕微鏡で観察したところ、２４箇所で、保護層と記録層に、直径１０マイクロメートルから直径３ミリメートルのサイズの層間剥離が観察された。  【０１１２】
実施例５  上記構造式（２１）によって表わされたトリアゾール系アゾ金属錯体色素に代えて、上記構造式（２５）によって表わされたトリアゾール系アゾ金属錯体色素を用いた点を除き、実施例１と同様にして、光記録媒体サンプル＃５を作製した。  【０１１３】
記録層は、吸収最大波長（λｍａｘ＝３８３ｎｍ）での光学密度（ＯＤ値）が０．２５となるように形成をした。  【０１１４】
上記構造式（２５）によって表わされたトリアゾール系アゾ金属錯体色素の耐水性を評価したところ、色素の残存率は３８重量％で、耐水性が低く、一方、上記構造式（１１）によって表わされた有機色素の残存率は８０重量％で、耐水性が高かった。  【０１１５】
こうして作製した光記録媒体サンプル＃５を、実施例１と同様にして、データを記録し、再生したところ、最適レーザパワーは８．７ｍＷであった。  【０１１６】
次いで、レーザビームのパワーを０．３５ｍＷに固定して、光記録媒体サンプル＃５に記録されたデータを再生して、再生信号を評価したところ、ＤＣジッターは８．１％であった。  【０１１７】
さらに、光記録媒体サンプル＃５の全面に、最適レーザパワーよりも１０％高いパワーのレーザビームを照射して、光記録媒体サンプル＃５の全面にデータを記録し、ＩＳＯ準拠の高温高湿試験をおこない、高温高湿試験後の光記録媒体サンプル＃５の全表面を顕微鏡で観察したところ、２６箇所で、保護層と記録層に、直径１０マイクロメートルから直径３ミリメートルのサイズの層間剥離が観察された。  【０１１８】
実施例６  上記構造式（２１）によって表わされたトリアゾール系アゾ金属錯体色素に代えて、上記構造式（２６）によって表わされたトリアゾール系アゾ金属錯体色素を用いた点を除き、実施例１と同様にして、光記録媒体サンプル＃６を作製した。  【０１１９】
記録層は、吸収最大波長（λｍａｘ＝３７４ｎｍ）での光学密度（ＯＤ値）が０．２５となるように形成をした。  【０１２０】
上記構造式（２６）によって表わされたトリアゾール系アゾ金属錯体色素の耐水性を評価したところ、色素の残存率は３８重量％で、耐水性が低く、一方、上記構造式（１１）によって表わされた有機色素の残存率は８０重量％で、耐水性が高かった。  【０１２１】
こうして作製した光記録媒体サンプル＃６を、実施例１と同様にして、データを記録し、再生したところ、最適レーザパワーは８．６ｍＷであった。  【０１２２】
次いで、レーザビームのパワーを０．３５ｍＷに固定して、光記録媒体サンプル＃６に記録されたデータを再生して、再生信号を評価したところ、ＤＣジッターは８．５％であった。  【０１２３】
さらに、光記録媒体サンプル＃６の全面に、最適レーザパワーよりも１０％高いパワーのレーザビームを照射して、光記録媒体サンプル＃６の全面にデータを記録し、ＩＳＯ準拠の高温高湿試験をおこない、高温高湿試験後の光記録媒体サンプル＃６の全表面を顕微鏡で観察したところ、１８箇所で、保護層と記録層に、直径１０マイクロメートルから直径３ミリメートルのサイズの層間剥離が観察された。  【０１２４】
実施例７  上記構造式（２１）によって表わされたトリアゾール系アゾ金属錯体色素に代えて、上記構造式（２７）によって表わされたトリアゾール系アゾ金属錯体色素を用いた点を除き、実施例１と同様にして、光記録媒体サンプル＃７を作製した。  【０１２５】
記録層は、吸収最大波長（λｍａｘ＝３８１ｎｍ）での光学密度（ＯＤ値）が０．２５となるように形成をした。  【０１２６】
上記構造式（２７）によって表わされたトリアゾール系アゾ金属錯体色素の耐水性を評価したところ、色素の残存率は４４重量％で、耐水性が低く、一方、上記構造式（１１）によって表わされた有機色素の残存率は８０重量％で、耐水性が高かった。  【０１２７】
こうして作製した光記録媒体サンプル＃７を、実施例１と同様にして、データを記録し、再生したところ、最適レーザパワーは８．５ｍＷであった。  【０１２８】
次いで、レーザビームのパワーを０．３５ｍＷに固定して、光記録媒体サンプル＃７に記録されたデータを再生して、再生信号を評価したところ、ＤＣジッターは８．８％であった。  【０１２９】
さらに、光記録媒体サンプル＃７の全面に、最適レーザパワーよりも１０％高いパワーのレーザビームを照射して、光記録媒体サンプル＃７の全面にデータを記録し、ＩＳＯ準拠の高温高湿試験をおこない、高温高湿試験後の光記録媒体サンプル＃７の全表面を顕微鏡で観察したところ、３９箇所で、保護層と記録層に、直径１０マイクロメートルから直径３ミリメートルのサイズの層間剥離が観察された。  【０１３０】
実施例８  上記構造式（２１）によって表わされたトリアゾール系アゾ金属錯体色素に代えて、上記構造式（２８）によって表わされたトリアゾール系アゾ金属錯体色素を用いた点を除き、実施例１と同様にして、光記録媒体サンプル＃８を作製した。  【０１３１】
記録層は、吸収最大波長（λｍａｘ＝３９１ｎｍ）での光学密度（ＯＤ値）が０．２５となるように形成をした。  【０１３２】
上記構造式（２８）によって表わされたトリアゾール系アゾ金属錯体色素の耐水性を評価したところ、色素の残存率は３６重量％で、耐水性が低く、一方、上記構造式（１１）によって表わされた有機色素の残存率は８０重量％で、耐水性が高かった。  【０１３３】
こうして作製した光記録媒体サンプル＃８を、実施例１と同様にして、データを記録し、再生したところ、最適レーザパワーは７．８ｍＷであった。  【０１３４】
次いで、レーザビームのパワーを０．３５ｍＷに固定して、光記録媒体サンプル＃８に記録されたデータを再
生して、再生信号を評価したところ、ＤＣジッターは８．９％であった。  【０１３５】
さらに、光記録媒体サンプル＃８の全面に、最適レーザパワーよりも１０％高いパワーのレーザビームを照射して、光記録媒体サンプル＃８の全面にデータを記録し、ＩＳＯ準拠の高温高湿試験をおこない、高温高湿試験後の光記録媒体サンプル＃８の全表面を顕微鏡で観察したところ、４１箇所で、保護層と記録層に、直径１０マイクロメートルから直径３ミリメートルのサイズの層間剥離が観察された。  【０１３６】
実施例９  上記構造式（２１）によって表わされたリアゾール系アゾ金属錯体色素に代えて、上記構造式（２９）によって表わされたトリアゾール系アゾ金属錯体色素を用いた点を除き、実施例１と同様にして、光記録媒体サンプル＃９を作製した。  【０１３７】
記録層は、吸収最大波長（λｍａｘ＝３８５ｎｍ）での光学密度（ＯＤ値）が０．２５となるように形成をした。  【０１３８】
上記構造式（２９）によって表わされたトリアゾール系アゾ金属錯体色素の耐水性を評価したところ、色素の残存率は３４重量％で、耐水性が低く、一方、上記構造式（１１）によって表わされた有機色素の残存率は８０重量％で、耐水性が高かった。  【０１３９】
こうして作製した光記録媒体サンプル＃９を、実施例１と同様にして、データを記録し、再生したところ、最適レーザパワーは８．５ｍＷであった。  【０１４０】
次いで、レーザビームのパワーを０．３５ｍＷに固定して、光記録媒体サンプル＃９に記録されたデータを再生して、再生信号を評価したところ、ＤＣジッターは８．５％であった。  【０１４１】
さらに、光記録媒体サンプル＃９の全面に、最適レーザパワーよりも１０％高いパワーのレーザビームを照射して、光記録媒体サンプル＃９の全面にデータを記録し、ＩＳＯ準拠の高温高湿試験をおこない、高温高湿試験後の光記録媒体サンプル＃９の全表面を顕微鏡で観察したところ、４６箇所で、保護層と記録層に、直径１０マイクロメートルから直径３ミリメートルのサイズの層間剥離が観察された。  【０１４２】
実施例１０  上記構造式（１１）によって表わされた有機色素に代えて、上記構造式（１２）によって表わされた有機色素を用いた点を除き、実施例１と同様にして、光記録媒体サンプル＃１０を作製した。  【０１４３】
記録層は、吸収最大波長（λｍａｘ＝３７０ｎｍ）での光学密度（ＯＤ値）が０．２５となるように形成をした。  【０１４４】
上記構造式（１２）で表わされた有機色素の耐水性を評価したところ、色素の残存率は９２重量％であった。  【０１４５】
こうして作製した光記録媒体サンプル＃１０を、実施例１と同様にして、データを記録し、再生したところ、最適レーザパワーは８．６ｍＷであった。  【０１４６】
次いで、レーザビームのパワーを０．３５ｍＷに固定して、光記録媒体サンプル＃１０に記録されたデータを再生して、再生信号を評価したところ、ＤＣジッターは９．１％であった。  【０１４７】
さらに、光記録媒体サンプル＃１０の全面に、最適レーザパワーよりも１０％高いパワーのレーザビームを照射して、光記録媒体サンプル＃１０の全面にデータを記録し、ＩＳＯ準拠の高温高湿試験をおこない、高温高湿試験後の光記録媒体サンプル＃１０の全表面を顕微鏡で観察したところ、５４箇所で、保護層と記録層に、直径１０マイクロメートルから直径３ミリメートルのサイズの層間剥離が観察された。  【０１４８】
実施例１１  上記構造式（１１）によって表わされた有機色素に代えて、上記構造式（１３）によって表わされた有機色素を用いた点を除き、実施例１と同様にして、光記録媒体サンプル＃１１を作製した。  【０１４９】
記録層は、吸収最大波長（λｍａｘ＝３７０ｎｍ）での光学密度（ＯＤ値）が０．２５となるように形成をした。  【０１５０】
上記構造式（１３）で表わされた有機色素の耐水性を評価したところ、色素の残存率は８５重量％であった。  【０１５１】
こうして作製した光記録媒体サンプル＃１１を、実施例１と同様にして、データを記録し、再生したところ、最適レーザパワーは８．６ｍＷであった。  【０１５２】
次いで、レーザビームのパワーを０．３５ｍＷに固定して、光記録媒体サンプル＃１１に記録されたデータを再生して、再生信号を評価したところ、ＤＣジッターは９．２％であった。  【０１５３】
さらに、光記録媒体サンプル＃１１の全面に、最適レーザパワーよりも１０％高いパワーのレーザビームを照射して、光記録媒体サンプル＃１１の全面にデータを記録し、ＩＳＯ準拠の高温高湿試験をおこない、高温高湿試験後の光記録媒体サンプル＃１１の全表面を顕微鏡で観察したところ、５２箇所で、保護層と記録層に、直径１０マイクロメートルから直径３ミリメートルのサイズの層間剥離が観察された。  【０１５４】
実施例１２  上記構造式（１１）によって表わされた有機色素に代えて、上記構造式（１４）によって表わされた有機色素を用いた点を除き、実施例１と同様にして、光記録媒体サンプル＃１２を作製した。  【０１５５】
記録層は、吸収最大波長（λｍａｘ＝３７０ｎｍ）での光学密度（ＯＤ値）が０．２５となるように形成をした。  【０１５６】
上記構造式（１４）で表わされた有機色素の耐水性を評価したところ、色素の残存率は９３重量％であった。  【０１５７】
こうして作製した光記録媒体サンプル＃１２を、実施例１と同様にして、データを記録し、再生したところ、最適レーザパワーは８．６ｍＷであった。  【０１５８】
次いで、レーザビームのパワーを０．３５ｍＷに固定して、光記録媒体サンプル＃１２に記録されたデータを再生して、再生信号を評価したところ、ＤＣジッターは８．５％であった。  【０１５９】
さらに、光記録媒体サンプル＃１２の全面に、最適レーザパワーよりも１０％高いパワーのレーザビームを照射して、光記録媒体サンプル＃１２の全面にデータを記録し、ＩＳＯ準拠の高温高湿試験をおこない、高温高湿試験後の光記録媒体サンプル＃１２の全表面を顕微鏡で観察したところ、３４箇所で、保護層と記録層に、直径１０マイクロメートルから直径３ミリメートルのサイズの層間剥離が観察された。  【０１６０】
実施例１３  上記構造式（１１）によって表わされた有機色素に代えて、上記構造式（１５）によって表わされた有機色素を用いた点を除き、実施例１と同様にして、光記録媒体サンプル＃１３を作製した。  【０１６１】
記録層は、吸収最大波長（λｍａｘ＝３７０ｎｍ）での光学密度（ＯＤ値）が０．２５となるように形成をした。  【０１６２】
上記構造式（１５）で表わされた有機色素の耐水性を評価したところ、色素の残存率は６５重量％であった。  【０１６３】
こうして作製した光記録媒体サンプル＃１３を、実施例１と同様にして、データを記録し、再生したところ、最適レーザパワーは８．２ｍＷであった。  【０１６４】
次いで、レーザビームのパワーを０．３５ｍＷに固定して、光記録媒体サンプル＃１３に記録されたデータを再生して、再生信号を評価したところ、ＤＣジッターは８．２％であった。  【０１６５】
さらに、光記録媒体サンプル＃１３の全面に、最適レーザパワーよりも１０％高いパワーのレーザビームを照射して、光記録媒体サンプル＃１３の全面にデータを記録し、ＩＳＯ準拠の高温高湿試験をおこない、高温高湿試験後の光記録媒体サンプル＃１３の全表面を顕微鏡で観察したところ、２３箇所で、保護層と記録層に、直径１０マイクロメートルから直径３ミリメートルのサイズの層間剥離が観察された。  【０１６６】
実施例１４  上記構造式（１１）によって表わされた有機色素に代えて、上記構造式（１６）によって表わされた有機色素を用いた点を除き、実施例１と同様にして、光記録媒体サンプル＃１４を作製した。  【０１６７】
記録層は、吸収最大波長（λｍａｘ＝３７０ｎｍ）での光学密度（ＯＤ値）が０．２５となるように形成をした。  【０１６８】
上記構造式（１６）で表わされた有機色素の耐水性を評価したところ、色素の残存率は７５重量％であった。  【０１６９】
こうして作製した光記録媒体サンプル＃１４を、実施例１と同様にして、データを記録し、再生したところ、最適レーザパワーは８．８ｍＷであった。  【０１７０】
次いで、レーザビームのパワーを０．３５ｍＷに固定して、光記録媒体サンプル＃１４に記録されたデータを再生して、再生信号を評価したところ、ＤＣジッターは８．５％であった。  【０１７１】
さらに、光記録媒体サンプル＃１４の全面に、最適レーザパワーよりも１０％高いパワーのレーザビームを照射して、光記録媒体サンプル＃１４の全面にデータを記録し、ＩＳＯ準拠の高温高湿試験をおこない、高温高湿試験後の光記録媒体サンプル＃１４の全表面を顕微鏡で観察したところ、５０箇所で、保護層と記録層に、直径１０マイクロメートルから直径３ミリメートルのサイズの層間剥離が観察された。  【０１７２】
実施例１５  上記構造式（１１）によって表わされた有機色素に代えて、上記構造式（１７）によって表わされた有機色素を用いた点を除き、実施例１と同様にして、光記録媒体サンプル＃１５を作製した。  【０１７３】
記録層は、吸収最大波長（λｍａｘ＝３７０ｎｍ）での光学密度（ＯＤ値）が０．２５となるように形成をした。  【０１７４】
上記構造式（１７）で表わされた有機色素の耐水性を評価したところ、色素の残存率は７８重量％であった。  【０１７５】
こうして作製した光記録媒体サンプル＃１５を、実施例１と同様にして、データを記録し、再生したところ、最適レーザパワーは８．５ｍＷであった。  【０１７６】
次いで、レーザビームのパワーを０．３５ｍＷに固定して、光記録媒体サンプル＃１５に記録されたデータを再生して、再生信号を評価したところ、ＤＣジッターは８．１％であった。  【０１７７】
さらに、光記録媒体サンプル＃１５の全面に、最適レーザパワーよりも１０％高いパワーのレーザビームを照射して、光記録媒体サンプル＃１５の全面にデータを記録し、ＩＳＯ準拠の高温高湿試験をおこない、高温高湿試験後の光記録媒体サンプル＃１５の全表面を顕微鏡で観察したところ、４４箇所で、保護層と記録層に、直径１０マイクロメートルから直径３ミリメートルのサイズの層間剥離が観察された。  【０１７８】
実施例１６  上記構造式（１１）によって表わされた有機色素に代えて、上記構造式（１８）によって表わされた有機色素を用いた点を除き、実施例１と同様にして、光記録媒体サンプル＃１６を作製した。  【０１７９】
記録層は、吸収最大波長（λｍａｘ＝３７０ｎｍ）での光学密度（ＯＤ値）が０．２５となるように形成をした。  【０１８０】
上記構造式（１８）で表わされた有機色素の耐水性を評価したところ、色素の残存率は６２重量％であった。  【０１８１】
こうして作製した光記録媒体サンプル＃１６を、実施例１と同様にして、データを記録し、再生したところ、最適レーザパワーは８．３ｍＷであった。  【０１８２】
次いで、レーザビームのパワーを０．３５ｍＷに固定して、光記録媒体サンプル＃１６に記録されたデータを再生して、再生信号を評価したところ、ＤＣジッターは８．３％であった。  【０１８３】
さらに、光記録媒体サンプル＃１６の全面に、最適レーザパワーよりも１０％高いパワーのレーザビームを照射して、光記録媒体サンプル＃１６の全面にデータを記録し、ＩＳＯ準拠の高温高湿試験をおこない、高温高湿試験後の光記録媒体サンプル＃１６の全表面を顕微鏡で観察したところ、４６箇所で、保護層と記録層に、直径１０マイクロメートルから直径３ミリメートルのサイズの層間剥離が観察された。  【０１８４】
実施例１７  上記構造式（１１）によって表わされた有機色素に代えて、上記構造式（１９）によって表わされた有機色素を用いた点を除き、実施例１と同様にして、光記録媒体サンプル＃１７を作製した。  【０１８５】
記録層は、吸収最大波長（λｍａｘ＝３７０ｎｍ）での光学密度（ＯＤ値）が０．２５となるように形成をした。  【０１８６】
上記構造式（１９）で表わされた有機色素の耐水性を評価したところ、色素の残存率は９５重量％であった。  【０１８７】
こうして作製した光記録媒体サンプル＃１７を、実施例１と同様にして、データを記録し、再生したところ、最適レーザパワーは８．６ｍＷであった。  【０１８８】
次いで、レーザビームのパワーを０．３５ｍＷに固定して、光記録媒体サンプル＃１７に記録されたデータを再生して、再生信号を評価したところ、ＤＣジッターは８．２％であった。  【０１８９】
さらに、光記録媒体サンプル＃１７の全面に、最適レーザパワーよりも１０％高いパワーのレーザビームを照射して、光記録媒体サンプル＃１７の全面にデータを記録し、ＩＳＯ準拠の高温高湿試験をおこない、高温高湿試験後の光記録媒体サンプル＃１７の全表面を顕微鏡で観察したところ、５箇所で、保護層と記録層に、直径１０マイクロメートルから直径３ミリメートルのサイズの層間剥離が観察された。  【０１９０】
実施例１８  上記構造式（２１）によって表わされた９７重量％のトリアゾール系アゾ金属錯体色素に、上記構造式（１１）によって表わされた３重量％の有機色素を添加した点を除き、実施例１と同様にして、光記録媒体サンプル＃１８を作製した。  【０１９１】
記録層は、吸収最大波長（λｍａｘ＝３７０ｎｍ）での光学密度（ＯＤ値）が０．２５となるように形成をした。  【０１９２】
上記構造式（２１）で表わされたトリアゾール系アゾ金属錯体色素の耐水性を評価したところ、色素の残存率は２５重量％で、耐水性が低く、一方、上記構造式（１１）によって表わされた有機色素の耐水性を評価したところ、色素の残存率は８０重量％で耐水性が高かった。  【０１９３】
こうして作製した光記録媒体サンプル＃１８を、実施例１と同様にして、データを記録し、再生したところ、最適レーザパワーは８．６ｍＷであった。  【０１９４】
次いで、レーザビームのパワーを０．３５ｍＷに固定して、光記録媒体サンプル＃１８に記録されたデータを再生して、再生信号を評価したところ、ＤＣジッターは８．２％であった。  【０１９５】
さらに、光記録媒体サンプル＃１８の全面に、最適レーザパワーよりも１０％高いパワーのレーザビームを照射して、光記録媒体サンプル＃１８の全面にデータを記録し、ＩＳＯ準拠の高温高湿試験をおこない、高温高湿試験後の光記録媒体サンプル＃１８の全表面を顕微鏡で観察したところ、１０５箇所で、保護層と記録層に、直径１０マイクロメートルから直径３ミリメートルのサイズの層間剥離が観察された。  【０１９６】
実施例１９  上記構造式（２１）によって表わされた９５重量％のトリアゾール系アゾ金属錯体色素に、上記構造式（１１）によって表わされた５重量％の有機色素を添加した点を除き、実施例１と同様にして、光記録媒体サンプル＃１９を作製した。  【０１９７】
記録層は、吸収最大波長（λｍａｘ＝３７０ｎｍ）での光学密度（ＯＤ値）が０．２５となるように形成をした。  【０１９８】
こうして作製した光記録媒体サンプル＃１９を、実施例１と同様にして、データを記録し、再生したところ、最適レーザパワーは８．６ｍＷであった。  【０１９９】
次いで、レーザビームのパワーを０．３５ｍＷに固定して、光記録媒体サンプル＃１９に記録されたデータを再生して、再生信号を評価したところ、ＤＣジッターは８．４％であった。  【０２００】
さらに、光記録媒体サンプル＃１９の全面に、最適レーザパワーよりも１０％高いパワーのレーザビームを照射して、光記録媒体サンプル＃１９の全面にデータを記録し、ＩＳＯ準拠の高温高湿試験をおこない、高温高湿試験後の光記録媒体サンプル＃１９の全表面を顕微鏡で観察したところ、９０箇所で、保護層と記録層に、直径１０マイクロメートルから直径３ミリメートルのサイズの層間剥離が観察された。  【０２０１】
実施例２０  上記構造式（２１）によって表わされた８５重量％のトリアゾール系アゾ金属錯体色素に、上記構造式（１１）によって表わされた１５重量％の有機色素を添加した点を除き、実施例１と同様にして、光記録媒体サンプル＃２０を作製した。  【０２０２】
ここに、記録層は、吸収最大波長（λｍａｘ＝３７０ｎｍ）での光学密度（ＯＤ値）が０．２５となるように形成をした。  【０２０３】
こうして作製した光記録媒体サンプル＃２０を、実施例１と同様にして、データを記録し、再生したところ、最適レーザパワーは８．６ｍＷであった。  【０２０４】
次いで、レーザビームのパワーを０．３５ｍＷに固定して、光記録媒体サンプル＃２０に記録されたデータを再生して、再生信号を評価したところ、ＤＣジッターは９．３％であった。  【０２０５】
さらに、光記録媒体サンプル＃２０の全面に、最適レーザパワーよりも１０％高いパワーのレーザビームを照射して、光記録媒体サンプル＃２０の全面にデータを記録し、ＩＳＯ準拠の高温高湿試験をおこない、高温高湿試験後の光記録媒体サンプル＃２０の全表面を顕微鏡で観察したところ、３０箇所で、保護層と記録層に、直径１０マイクロメートルから直径３ミリメートルのサイズの層間剥離が観察された。  【０２０６】
実施例２１  上記構造式（２１）によって表わされた７５重量％のトリアゾール系アゾ金属錯体色素に、上記構造式（１１）によって表わされた２５重量％の有機色素を添加した点を除き、実施例１と同様にして、光記録媒体サンプル＃２１を作製した。  【０２０７】
ここに、記録層は、吸収最大波長（λｍａｘ＝３７０ｎｍ）での光学密度（ＯＤ値）が０．２５となるように形成をした。  【０２０８】
こうして作製した光記録媒体サンプル＃２１を、実施例１と同様にして、データを記録し、再生したところ、最適レーザパワーは８．６ｍＷであった。  【０２０９】
次いで、レーザビームのパワーを０．３５ｍＷに固定して、光記録媒体サンプル＃２１に記録されたデータを再生して、再生信号を評価したところ、ＤＣジッターは１２．２％であった。  【０２１０】
さらに、光記録媒体サンプル＃２１の全面に、最適レーザパワーよりも１０％高いパワーのレーザビームを照射して、光記録媒体サンプル＃２１の全面にデータを記録し、ＩＳＯ準拠の高温高湿試験をおこない、高温高湿試験後の光記録媒体サンプル＃２１の全表面を顕微鏡で観察したところ、１４箇所で、保護層と記録層に、直径１０マイクロメートルから直径３ミリメートルのサイズの層間剥離が観察された。  【０２１１】
実施例２２  上記構造式（２３）によって表わされた９０重量％のトリアゾール系アゾ金属錯体色素に、上記構造式（１１）によって表わされた１０重量％の有機色素を添加した点を除き、実施例１と同様にして、光記録媒体サンプル＃２２を作製した。  【０２１２】
ここに、記録層は、吸収最大波長（λｍａｘ＝３７９ｎｍ）での光学密度（ＯＤ値）が０．２５となるように形成をした。  【０２１３】
上記構造式（２３）で表わされたトリアゾール系アゾ金属錯体色素の耐水性を評価したところ、色素の残存率は３４重量％で、耐水性が低く、一方、上記構造式（１１）によって表わされた有機色素の耐水性を評価したところ、色素の残存率は８０重量％で耐水性が高かった。  【０２１４】
こうして作製した光記録媒体サンプル＃２２を、実施例１と同様にして、データを記録し、再生したところ、最適レーザパワーは８．８ｍＷであった。  【０２１５】
次いで、レーザビームのパワーを０．３５ｍＷに固定して、光記録媒体サンプル＃２２に記録されたデータを再生して、再生信号を評価したところ、ＤＣジッターは８．４％であった。  【０２１６】
さらに、光記録媒体サンプル＃２２の全面に、最適レーザパワーよりも１０％高いパワーのレーザビームを照射して、光記録媒体サンプル＃２２の全面にデータを記録し、ＩＳＯ準拠の高温高湿試験をおこない、高温高湿試験後の光記録媒体サンプル＃２２の全表面を顕微鏡で観察したところ、４５箇所で、保護層と記録層に、直径１０マイクロメートルから直径３ミリメートルのサイズの層間剥離が観察された。  【０２１７】
実施例２３  上記構造式（２３）によって表わされた９０重量％のトリアゾール系アゾ金属錯体色素に、上記構造式（１２）によって表わされた１０重量％の有機色素を添加した点を除き、実施例１と同様にして、光記録媒体サンプル＃２３を作製した。  【０２１８】
ここに、記録層は、吸収最大波長（λｍａｘ＝３７９ｎｍ）での光学密度（ＯＤ値）が０．２５となるように形成をした。  【０２１９】
上記構造式（２３）で表わされたトリアゾール系アゾ金属錯体色素の耐水性を評価したところ、色素の残存率は２５重量％で、耐水性が低く、一方、上記構造式（１１）によって表わされた有機色素の耐水性を評価したところ、色素の残存率は９２重量％で、耐水性が高かった。  【０２２０】
こうして作製した光記録媒体サンプル＃２３を、実施例１と同様にして、データを記録し、再生したところ、最適レーザパワーは８．９ｍＷであった。  【０２２１】
次いで、レーザビームのパワーを０．３５ｍＷに固定して、光記録媒体サンプル＃２３に記録されたデータを再生して、再生信号を評価したところ、ＤＣジッターは８．６％であった。  【０２２２】
さらに、光記録媒体サンプル＃２３の全面に、最適レーザパワーよりも１０％高いパワーのレーザビームを照射して、光記録媒体サンプル＃２３の全面にデータを記録し、ＩＳＯ準拠の高温高湿試験をおこない、高温高湿試験後の光記録媒体サンプル＃２３の全表面を顕微鏡で観察したところ、８０箇所で、保護層と記録層に、直径１０マイクロメートルから直径３ミリメートルのサイズの層間剥離が観察された。  【０２２３】
実施例２４  上記構造式（２４）によって表わされた９０重量％のトリアゾール系アゾ金属錯体色素に、上記構造式（１３）によって表わされた１０重量％の有機色素を添加した点を除き、実施例１と同様にして、光記録媒体サンプル＃２４を作製した。  【０２２４】
ここに、記録層は、吸収最大波長（λｍａｘ＝３７９ｎｍ）での光学密度（ＯＤ値）が０．２５となるように形成をした。  【０２２５】
上記構造式（２４）で表わされたトリアゾール系アゾ金属錯体色素の耐水性を評価したところ、色素の残存率は３６重量％で、耐水性が低く、一方、上記構造式（１１）によって表わされた有機色素の耐水性を評価したところ、色素の残存率は８５重量％で、耐水性が高かった。  【０２２６】
こうして作製した光記録媒体サンプル＃２４を、実施例１と同様にして、データを記録し、再生したところ、最適レーザパワーは８．５ｍＷであった。  【０２２７】
次いで、レーザビームのパワーを０．３５ｍＷに固定して、光記録媒体サンプル＃２４に記録されたデータを再生して、再生信号を評価したところ、ＤＣジッターは８．９％であった。  【０２２８】
さらに、光記録媒体サンプル＃２４の全面に、最適レーザパワーよりも１０％高いパワーのレーザビームを照射して、光記録媒体サンプル＃２４の全面にデータを記録し、ＩＳＯ準拠の高温高湿試験をおこない、高温高湿試験後の光記録媒体サンプル＃２４の全表面を顕微鏡で観察したところ、７５箇所で、保護層と記録層に、直径１０マイクロメートルから直径３ミリメートルのサイズの層間剥離が観察された。  【０２２９】
実施例２５  上記構造式（２４）によって表わされた９０重量％のトリアゾール系アゾ金属錯体色素に、上記構造式（１４）によって表わされた１０重量％の有機色素を添加した点を除き、実施例１と同様にして、光記録媒体サンプル＃２５を作製した。  【０２３０】
ここに、記録層は、吸収最大波長（λｍａｘ＝３７９ｎｍ）での光学密度（ＯＤ値）が０．２５となるように形成をした。  【０２３１】
上記構造式（２４）で表わされたトリアゾール系アゾ金属錯体色素の耐水性を評価したところ、色素の残存率は３６重量％で、耐水性が低く、一方、上記構造式（１１）によって表わされた有機色素の耐水性を評価したところ、色素の残存率は９３重量％で、耐水性が高かった。  【０２３２】
こうして作製した光記録媒体
サンプル＃２５を、実施例１と同様にして、データを記録し、再生したところ、最適レーザパワーは８．７ｍＷであった。  【０２３３】
次いで、レーザビームのパワーを０．３５ｍＷに固定して、光記録媒体サンプル＃２５に記録されたデータを再生して、再生信号を評価したところ、ＤＣジッターは８．７％であった。  【０２３４】
さらに、光記録媒体サンプル＃２５の全面に、最適レーザパワーよりも１０％高いパワーのレーザビームを照射して、光記録媒体サンプル＃２５の全面にデータを記録し、ＩＳＯ準拠の高温高湿試験をおこない、高温高湿試験後の光記録媒体サンプル＃２５の全表面を顕微鏡で観察したところ、８０箇所で、保護層と記録層に、直径１０マイクロメートルから直径３ミリメートルのサイズの層間剥離が観察された。  【０２３５】
実施例２６  上記構造式（２５）によって表わされた９０重量％のトリアゾール系アゾ金属錯体色素に、上記構造式（１２）によって表わされた１０重量％の有機色素を添加した点を除き、実施例１と同様にして、光記録媒体サンプル＃２６を作製した。  【０２３６】
ここに、記録層は、吸収最大波長（λｍａｘ＝３８３ｎｍ）での光学密度（ＯＤ値）が０．２５となるように形成をした。  【０２３７】
上記構造式（２５）で表わされたトリアゾール系アゾ金属錯体色素の耐水性を評価したところ、色素の残存率は３８重量％で、耐水性が低く、一方、上記構造式（１１）によって表わされた有機色素の耐水性を評価したところ、色素の残存率は９２重量％で、耐水性が高かった。  【０２３８】
こうして作製した光記録媒体サンプル＃２６を、実施例１と同様にして、データを記録し、再生したところ、最適レーザパワーは８．６ｍＷであった。  【０２３９】
次いで、レーザビームのパワーを０．３５ｍＷに固定して、光記録媒体サンプル＃２６に記録されたデータを再生して、再生信号を評価したところ、ＤＣジッターは８．１％であった。  【０２４０】
さらに、光記録媒体サンプル＃２６の全面に、最適レーザパワーよりも１０％高いパワーのレーザビームを照射して、光記録媒体サンプル＃２６の全面にデータを記録し、ＩＳＯ準拠の高温高湿試験をおこない、高温高湿試験後の光記録媒体サンプル＃２６の全表面を顕微鏡で観察したところ、４９箇所で、保護層と記録層に、直径１０マイクロメートルから直径３ミリメートルのサイズの層間剥離が観察された。  【０２４１】
実施例２７  上記構造式（２５）によって表わされた９５重量％のトリアゾール系アゾ金属錯体色素に、上記構造式（１４）によって表わされた５重量％の有機色素を添加した点を除き、実施例１と同様にして、光記録媒体サンプル＃２７を作製した。  【０２４２】
ここに、記録層は、吸収最大波長（λｍａｘ＝３８３ｎｍ）での光学密度（ＯＤ値）が０．２５となるように形成をした。  【０２４３】
上記構造式（２５）で表わされたトリアゾール系アゾ金属錯体色素の耐水性を評価したところ、色素の残存率は３８重量％で、耐水性が低く、一方、上記構造式（１４）によって表わされた有機色素の耐水性を評価したところ、色素の残存率は９３重量％で、耐水性が高かった。  【０２４４】
こうして作製した光記録媒体サンプル＃２７を、実施例１と同様にして、データを記録し、再生したところ、最適レーザパワーは８．８ｍＷであった。  【０２４５】
次いで、レーザビームのパワーを０．３５ｍＷに固定して、光記録媒体サンプル＃２７に記録されたデータを再生して、再生信号を評価したところ、ＤＣジッターは８．６％であった。  【０２４６】
さらに、光記録媒体サンプル＃２７の全面に、最適レーザパワーよりも１０％高いパワーのレーザビームを照射して、光記録媒体サンプル＃２７の全面にデータを記録し、ＩＳＯ準拠の高温高湿試験をおこない、高温高湿試験後の光記録媒体サンプル＃２７の全表面を顕微鏡で観察したところ、４３箇所で、保護層と記録層に、直径１０マイクロメートルから直径３ミリメートルのサイズの層間剥離が観察された。  【０２４７】
実施例２８  上記構造式（２５）によって表わされた８２重量％のトリアゾール系アゾ金属錯体色素に、上記構造式（１４）によって表わされた１８重量％の有機色素を添加した点を除き、実施例１と同様にして、光記録媒体サンプル＃２８を作製した。  【０２４８】
ここに、記録層は、吸収最大波長（λｍａｘ＝３８３ｎｍ）での光学密度（ＯＤ値）が０．２５となるように形成をした。  【０２４９】
こうして作製した光記録媒体サンプル＃２８を、実施例１と同様にして、データを記録し、再生したところ、最適レーザパワーは８．５ｍＷであった。  【０２５０】
次いで、レーザビームのパワーを０．３５ｍＷに固定して、光記録媒体サンプル＃２８に記録されたデータを再生して、再生信号を評価したところ、ＤＣジッターは９．３％であった。  【０２５１】
さらに、光記録媒体サンプル＃２８の全面に、最適レーザパワーよりも１０％高いパワーのレーザビームを照射して、光記録媒体サンプル＃２８の全面にデータを記録し、ＩＳＯ準拠の高温高湿試験をおこない、高温高湿試験後の光記録媒体サンプル＃２８の全表面を顕微鏡で観察したところ、１８箇所で、保護層と記録層に、直径１０マイクロメートルから直径３ミリメートルのサイズの層間剥離が観察された。  【０２５２】
実施例２９  上記構造式（２５）によって表わされた８０重量％のトリアゾール系アゾ金属錯体色素に、上記構造式（１４）によって表わされた２０重量％の有機色素を添加した点を除き、実施例１と同様にして、光記録媒体サンプル＃２９を作製した。  【０２５３】
ここに、記録層は、吸収最大波長（λｍａｘ＝３８３ｎｍ）での光学密度（ＯＤ値）が０．２５となるように形成をした。  【０２５４】
こうして作製した光記録媒体サンプル＃２９を、実施例１と同様にして、データを記録し、再生したところ、最適レーザパワーは８．７ｍＷであった。  【０２５５】
次いで、レーザビームのパワーを０．３５ｍＷに固定して、光記録媒体サンプル＃２９に記録されたデータを再生して、再生信号を評価したところ、ＤＣジッターは９．８％であった。  【０２５６】
さらに、光記録媒体サンプル＃２９の全面に、最適レーザパワーよりも１０％高いパワーのレーザビームを照射して、光記録媒体サンプル＃２９の全面にデータを記録し、ＩＳＯ準拠の高温高湿試験をおこない、高温高湿試験後の光記録媒体サンプル＃２９の全表面を顕微鏡で観察したところ、１０箇所で、保護層と記録層に、直径１０マイクロメートルから直径３ミリメートルのサイズの層間剥離が観察された。  【０２５７】
実施例３０  上記構造式（２５）によって表わされた９７重量％のトリアゾール系アゾ金属錯体色素に、上記構造式（１５）によって表わされた３重量％の有機色素を添加した点を除き、実施例１と同様にして、光記録媒体サンプル＃３０を作製した。  【０２５８】
ここに、記録層は、吸収最大波長（λｍａｘ＝３８３ｎｍ）での光学密度（ＯＤ値）が０．２５となるように形成をした。  【０２５９】
上記構造式（２５）で表わされたトリアゾール系アゾ金属錯体色素の耐水性を評価したところ、色素の残存率は３８重量％で、耐水性が低く、一方、上記構造式（１５）によって表わされた有機色素の耐水性を評価したところ、色素の残存率は６５重量％、で耐水性が高かった。  【０２６０】
こうして作製した光記録媒体サンプル＃３０を、実施例１と同様にして、データを記録し、再生したところ、最適レーザパワーは８．４ｍＷであった。  【０２６１】
次いで、レーザビームのパワーを０．３５ｍＷに固定して、光記録媒体サンプル＃３０に記録されたデータを再生して、再生信号を評価したところ、ＤＣジッターは８．４％であった。  【０２６２】
さらに、光記録媒体サンプル＃３０の全面に、最適レーザパワーよりも１０％高いパワーのレーザビームを照射して、光記録媒体サンプル＃３０の全面にデータを記録し、ＩＳＯ準拠の高温高湿試験をおこない、高温高湿試験後の光記録媒体サンプル＃３０の全表面を顕微鏡で観察したところ、２６箇所で、保護層と記録層に、直径１０マイクロメートルから直径３ミリメートルのサイズの層間剥離が観察された。  【０２６３】
実施例３１  上記構造式（２５）によって表わされた９０重量％のトリアゾール系アゾ金属錯体色素に、上記構造式（１８）によって表わされた１０重量％の有機色素を添加した点を除き、実施例１と同様にして、光記録媒体サンプル＃３１を作製した。  【０２６４】
ここに、記録層は、吸収最大波長（λｍａｘ＝３８３ｎｍ）での光学密度（ＯＤ値）が０．２５となるように形成をした。  【０２６５】
上記構造式（２５）で表わされたトリアゾール系アゾ金属錯体色素の耐水性を評価したところ、色素の残存率は３８重量％で、耐水性が低く、一方、上記構造式（１８）によって表わされた有機色素の耐水性を評価したところ、色素の残存率は６２重量％で、耐水性が高かった。  【０２６６】
こうして作製した光記録媒体サンプル＃３１を、実施例１と同様にして、データを記録し、再生したところ、最適レーザパワーは８．６ｍＷであった。  【０２６７】
次いで、レーザビームのパワーを０．３５ｍＷに固定して、光記録媒体サンプル＃３１に記録されたデータを再生して、再生信号を評価したところ、ＤＣジッターは８．９％であった。  【０２６８】
さらに、光記録媒体サンプル＃３１の全面に、最適レーザパワーよりも１０％高いパワーのレーザビームを照射して、光記録媒体サンプル＃３１の全面にデータを記録し、ＩＳＯ準拠の高温高湿試験をおこない、高温高湿試験後の光記録媒体サンプル＃３１の全表面を顕微鏡で観察したところ、５６箇所で、保護層と記録層に、直径１０マイクロメートルから直径３ミリメートルのサイズの層間剥離が観察された。  【０２６９】
実施例３２  上記構造式（２６）によって表わされた９０重量％のトリアゾール系アゾ金属錯体色素に、上記構造式（１２）によって表わされた１０重量％の有機色素を添加した点を除き、実施例１と同様にして、光記録媒体サンプル＃３２を作製した。  【０２７０】
ここに、記録層は、吸収最大波長（λｍａｘ＝３７４ｎｍ）での光学密度（ＯＤ値）が０．２５となるように形成をした。  【０２７１】
上記構造式（２６）で表わされたトリアゾール系アゾ金属錯体色素の耐水性を評価したところ、色素の残存率は３８重量％で、耐水性が低く、一方、上記構造式（１２）によって表わされた有機色素の耐水性を評価したところ、色素の残存率は９２重量％で、耐水性が高かった。  【０２７２】
こうして作製した光記録媒体サンプル＃３２を、実施例１と同様にして、データを記録し、再生したところ、最適レーザパワーは８．６ｍＷであった。  【０２７３】
次いで、レーザビームのパワーを０．３５ｍＷに固定して、光記録媒体サンプル＃３２に記録されたデータを再生して、再生信号を評価したところ、ＤＣジッターは８．４％であった。  【０２７４】
さらに、光記録媒体サンプル＃３２の全面に、最適レーザパワーよりも１０％高いパワーのレーザビームを照射して、光記録媒体サンプル＃３２の全面にデータを記録し、ＩＳＯ準拠の高温高湿試験をおこない、高温高湿試験後の光記録媒体サンプル＃３２の全表面を顕微鏡で観察したところ、４５箇所で、保護層と記録層に、直径１０マイクロメートルから直径３ミリメートルのサイズの層間剥離が観察された。  【０２７５】
実施例３３  上記構造式（２６）によって表わされた９０重量％のトリアゾール系アゾ金属錯体色素に、上記構造式（１４）によって表わされた１０重量％の有機色素を添加した点を除き、実施例１と同様にして、光記録媒体サンプル＃３３を作製した。  【０２７６】
ここに、記録層は、吸収最大波長（λｍａｘ＝３７４ｎｍ）での光学密度（ＯＤ値）が０．２５となるように形成をした。  【０２７７】
上記構造式（２６）で表わされたトリアゾール系アゾ金属錯体色素の耐水性を評価したところ、色素の残存率は３８重量％で、耐水性が低く、一方、上記構造式（１４
）によって表わされた有機色素の耐水性を評価したところ、色素の残存率は９３重量％で、耐水性が高かった。  【０２７８】
こうして作製した光記録媒体サンプル＃３３を、実施例１と同様にして、データを記録し、再生したところ、最適レーザパワーは８．７ｍＷであった。  【０２７９】
次いで、レーザビームのパワーを０．３５ｍＷに固定して、光記録媒体サンプル＃３３に記録されたデータを再生して、再生信号を評価したところ、ＤＣジッターは８．７％であった。  【０２８０】
さらに、光記録媒体サンプル＃３３の全面に、最適レーザパワーよりも１０％高いパワーのレーザビームを照射して、光記録媒体サンプル＃３３の全面にデータを記録し、ＩＳＯ準拠の高温高湿試験をおこない、高温高湿試験後の光記録媒体サンプル＃３３の全表面を顕微鏡で観察したところ、６７箇所で、保護層と記録層に、直径１０マイクロメートルから直径３ミリメートルのサイズの層間剥離が観察された。  【０２８１】
実施例３４  上記構造式（２７）によって表わされた９０重量％のトリアゾール系アゾ金属錯体色素に、上記構造式（１２）によって表わされた１０重量％の有機色素を添加した点を除き、実施例１と同様にして、光記録媒体サンプル＃３４を作製した。  【０２８２】
ここに、記録層は、吸収最大波長（λｍａｘ＝３８１ｎｍ）での光学密度（ＯＤ値）が０．２５となるように形成をした。  【０２８３】
上記構造式（２７）で表わされたトリアゾール系アゾ金属錯体色素の耐水性を評価したところ、色素の残存率は４４重量％で、一方、上記構造式（１２）によって表わされた有機色素の耐水性を評価したところ、色素の残存率は９２重量％で、耐水性が高かった。  【０２８４】
こうして作製した光記録媒体サンプル＃３４を、実施例１と同様にして、データを記録し、再生したところ、最適レーザパワーは８．２ｍＷであった。  【０２８５】
次いで、レーザビームのパワーを０．３５ｍＷに固定して、光記録媒体サンプル＃３４に記録されたデータを再生して、再生信号を評価したところ、ＤＣジッターは８．３％であった。  【０２８６】
さらに、光記録媒体サンプル＃３４の全面に、最適レーザパワーよりも１０％高いパワーのレーザビームを照射して、光記録媒体サンプル＃３４の全面にデータを記録し、ＩＳＯ準拠の高温高湿試験をおこない、高温高湿試験後の光記録媒体サンプル＃３４の全表面を顕微鏡で観察したところ、７８箇所で、保護層と記録層に、直径１０マイクロメートルから直径３ミリメートルのサイズの層間剥離が観察された。  【０２８７】
比較例１  上記構造式（１１）で表わされた有機色素を添加することなく、上記構造式（２１）によって表わされたトリアゾール系アゾ金属錯体色素を２，２，３，３−テトラフルオロ−１−プロパノール（ＴＦＰ）に溶解して、有機色素溶液を調製した点を除き、実施例１と同様にして、光記録媒体比較サンプル＃１を作製した。  【０２８８】
ここに、記録層は、吸収最大波長（λｍａｘ＝３７０ｎｍ）での光学密度（ＯＤ値）が０．２５となるように形成をした。  【０２８９】
上記構造式（２１）で表わされた有機色素の耐水性を評価したところ、色素の残存率は２５重量％で、耐水性が低かった。  【０２９０】
こうして作製した光記録媒体比較サンプル＃１を、実施例１と同様にして、データを記録し、再生したところ、最適レーザパワーは８．６ｍＷであった。  【０２９１】
次いで、レーザビームのパワーを０．３５ｍＷに固定して、光記録媒体比較サンプル＃１に記録されたデータを再生して、再生信号を評価したところ、ＤＣジッターは８．２％であった。  【０２９２】
さらに、光記録媒体比較サンプル＃１の全面に、最適レーザパワーよりも１０％高いパワーのレーザビームを照射して、光記録媒体比較サンプル＃１の全面にデータを記録し、ＩＳＯ準拠の高温高湿試験をおこない、高温高湿試験後の光記録媒体比較サンプル＃１の全表面を顕微鏡で観察したところ、２４６箇所で、保護層と記録層に、直径１０マイクロメートルから直径３ミリメートルのサイズの層間剥離が観察された。  【０２９３】
比較例２  上記構造式（１１）で表わされた有機色素を添加することなく、上記構造式（２２）によって表わされたトリアゾール系アゾ金属錯体色素を２，２，３，３−テトラフルオロ−１−プロパノール（ＴＦＰ）に溶解して、有機色素溶液を調製した点を除き、実施例２と同様にして、光記録媒体比較サンプル＃２を作製した。  【０２９４】
ここに、記録層は、吸収最大波長（λｍａｘ＝３７３ｎｍ）での光学密度（ＯＤ値）が０．２５となるように形成をした。  【０２９５】
上記構造式（２２）で表わされた有機色素の耐水性を評価したところ、色素の残存率は２８重量％で、耐水性が低かった。  【０２９６】
こうして作製した光記録媒体比較サンプル＃２を、実施例１と同様にして、データを記録し、再生したところ、最適レーザパワーは９．０ｍＷであった。  【０２９７】
次いで、レーザビームのパワーを０．３５ｍＷに固定して、光記録媒体比較サンプル＃２に記録されたデータを再生して、再生信号を評価したところ、ＤＣジッターは８．４％であった。  【０２９８】
さらに、光記録媒体比較サンプル＃２の全面に、最適レーザパワーよりも１０％高いパワーのレーザビームを照射して、光記録媒体比較サンプル＃２の全面にデータを記録し、ＩＳＯ準拠の高温高湿試験をおこない、高温高湿試験後の光記録媒体比較サンプル＃２の全表面を顕微鏡で観察したところ、２２７箇所で、保護層と記録層に、直径１０マイクロメートルから直径３ミリメートルのサイズの層間剥離が観察された。  【０２９９】
比較例３  上記構造式（１１）で表わされた有機色素を添加することなく、上記構造式（２３）によって表わされたトリアゾール系アゾ金属錯体色素を２，２，３，３−テトラフルオロ−１−プロパノール（ＴＦＰ）に溶解して、有機色素溶液を調製した点を除き、実施例３と同様にして、光記録媒体比較サンプル＃３を作製した。  【０３００】
ここに、記録層は、吸収最大波長（λｍａｘ＝３７９ｎｍ）での光学密度（ＯＤ値）が０．２５となるように形成をした。  【０３０１】
上記構造式（２３）で表わされた有機色素の耐水性を評価したところ、色素の残存率は３４重量％で、耐水性が低かった。  【０３０２】
こうして作製した光記録媒体比較サンプル＃３を、実施例１と同様にして、データを記録し、再生したところ、最適レーザパワーは８．８ｍＷであった。  【０３０３】
次いで、レーザビームのパワーを０．３５ｍＷに固定して、光記録媒体比較サンプル＃３に記録されたデータを再生して、再生信号を評価したところ、ＤＣジッターは８．６％であった。  【０３０４】
さらに、光記録媒体比較サンプル＃３の全面に、最適レーザパワーよりも１０％高いパワーのレーザビームを照射して、光記録媒体比較サンプル＃３の全面にデータを記録し、ＩＳＯ準拠の高温高湿試験をおこない、高温高湿試験後の光記録媒体比較サンプル＃３の全表面を顕微鏡で観察したところ、１８６箇所で、保護層と記録層に、直径１０マイクロメートルから直径３ミリメートルのサイズの層間剥離が観察された。  【０３０５】
比較例４  上記構造式（１１）で表わされた有機色素を添加することなく、上記構造式（２４）によって表わされたトリアゾール系アゾ金属錯体色素を２，２，３，３−テトラフルオロ−１−プロパノール（ＴＦＰ）に溶解して、有機色素溶液を調製した点を除き、実施例４と同様にして、光記録媒体比較サンプル＃４を作製した。  【０３０６】
ここに、記録層は、吸収最大波長（λｍａｘ＝３７９ｎｍ）での光学密度（ＯＤ値）が０．２５となるように形成をした。  【０３０７】
上記構造式（２４）で表わされた有機色素の耐水性を評価したところ、色素の残存率は３６重量％で、耐水性が低かった。  【０３０８】
こうして作製した光記録媒体比較サンプル＃４を、実施例１と同様にして、データを記録し、再生したところ、最適レーザパワーは８．６ｍＷであった。  【０３０９】
次いで、レーザビームのパワーを０．３５ｍＷに固定して、光記録媒体比較サンプル＃４に記録されたデータを再生して、再生信号を評価したところ、ＤＣジッターは８．１％であった。  【０３１０】
さらに、光記録媒体比較サンプル＃４の全面に、最適レーザパワーよりも１０％高いパワーのレーザビームを照射して、光記録媒体比較サンプル＃４の全面にデータを記録し、ＩＳＯ準拠の高温高湿試験をおこない、高温高湿試験後の光記録媒体比較サンプル＃４の全表面を顕微鏡で観察したところ、１９８箇所で、保護層と記録層に、直径１０マイクロメートルから直径３ミリメートルのサイズの層間剥離が観察された。  【０３１１】
比較例５  上記構造式（１１）で表わされた有機色素を添加することなく、上記構造式（２５）によって表わされたトリアゾール系アゾ金属錯体色素を２，２，３，３−テトラフルオロ−１−プロパノール（ＴＦＰ）に溶解して、有機色素溶液を調製した点を除き、実施例５と同様にして、光記録媒体比較サンプル＃５を作製した。  【０３１２】
ここに、記録層は、吸収最大波長（λｍａｘ＝３８３ｎｍ）での光学密度（ＯＤ値）が０．２５となるように形成をした。  【０３１３】
上記構造式（２５）で表わされた有機色素の耐水性を評価したところ、色素の残存率は３８重量％で、耐水性が低かった。  【０３１４】
こうして作製した光記録媒体比較サンプル＃５を、実施例１と同様にして、データを記録し、再生したところ、最適レーザパワーは８．７ｍＷであった。  【０３１５】
次いで、レーザビームのパワーを０．３５ｍＷに固定して、光記録媒体比較サンプル＃５に記録されたデータを再生して、再生信号を評価したところ、ＤＣジッターは８．０％であった。  【０３１６】
さらに、光記録媒体比較サンプル＃５の全面に、最適レーザパワーよりも１０％高いパワーのレーザビームを照射して、光記録媒体比較サンプル＃５の全面にデータを記録し、ＩＳＯ準拠の高温高湿試験をおこない、高温高湿試験後の光記録媒体比較サンプル＃５の全表面を顕微鏡で観察したところ、１６３箇所で、保護層と記録層に、直径１０マイクロメートルから直径３ミリメートルのサイズの層間剥離が観察された。  【０３１７】
比較例６  上記構造式（１１）で表わされた有機色素を添加することなく、上記構造式（２６）によって表わされたトリアゾール系アゾ金属錯体色素を２，２，３，３−テトラフルオロ−１−プロパノール（ＴＦＰ）に溶解して、有機色素溶液を調製した点を除き、実施例６と同様にして、光記録媒体比較サンプル＃６を作製した。  【０３１８】
ここに、記録層は、吸収最大波長（λｍａｘ＝３７４ｎｍ）での光学密度（ＯＤ値）が０．２５となるように形成をした。  【０３１９】
上記構造式（２６）で表わされた有機色素の耐水性を評価したところ、色素の残存率は３８重量％で、耐水性が低かった。  【０３２０】
こうして作製した光記録媒体比較サンプル＃６を、実施例１と同様にして、データを記録し、再生したところ、最適レーザパワーは８．６ｍＷであった。  【０３２１】
次いで、レーザビームのパワーを０．３５ｍＷに固定して、光記録媒体比較サンプル＃６に記録されたデータを再生して、再生信号を評価したところ、ＤＣジッターは８．３％であった。  【０３２２】
さらに、光記録媒体比較サンプル＃６の全面に、最適レーザパワーよりも１０％高いパワーのレーザビームを照射して、光記録媒体比較サンプル＃６の全面にデータを記録し、ＩＳＯ準拠の高温高湿試験をおこない、高温高湿試験後の光記録媒体比較サンプル＃６の全表面を顕微鏡で観察したところ、１２４箇所で、保護層と記録層に、直径１０マイクロメートルから直径３ミリメートルのサイズの層間剥離が観察された。  【０３２３】
比較例７  上記構造式（１１）で表わされた有機色素を添加することなく、上記構造式（２７）によって表わされたトリアゾール系アゾ金属錯体色素を２，２，３，３−テトラフルオロ−１−プロパノール（ＴＦＰ）に溶解して
、有機色素溶液を調製した点を除き、実施例７と同様にして、光記録媒体比較サンプル＃７を作製した。  【０３２４】
ここに、記録層は、吸収最大波長（λｍａｘ＝３８１ｎｍ）での光学密度（ＯＤ値）が０．２５となるように形成をした。  【０３２５】
上記構造式（２７）で表わされた有機色素の耐水性を評価したところ、色素の残存率は４４重量％で、耐水性が低かった。  【０３２６】
こうして作製した光記録媒体比較サンプル＃７を、実施例１と同様にして、データを記録し、再生したところ、最適レーザパワーは８．５ｍＷであった。  【０３２７】
次いで、レーザビームのパワーを０．３５ｍＷに固定して、光記録媒体比較サンプル＃７に記録されたデータを再生して、再生信号を評価したところ、ＤＣジッターは８．５％であった。  【０３２８】
さらに、光記録媒体比較サンプル＃７の全面に、最適レーザパワーよりも１０％高いパワーのレーザビームを照射して、光記録媒体比較サンプル＃７の全面にデータを記録し、ＩＳＯ準拠の高温高湿試験をおこない、高温高湿試験後の光記録媒体比較サンプル＃７の全表面を顕微鏡で観察したところ、１１６箇所で、保護層と記録層に、直径１０マイクロメートルから直径３ミリメートルのサイズの層間剥離が観察された。  【０３２９】
比較例８  上記構造式（１１）で表わされた有機色素を添加することなく、上記構造式（２８）によって表わされたトリアゾール系アゾ金属錯体色素を２，２，３，３−テトラフルオロ−１−プロパノール（ＴＦＰ）に溶解して、有機色素溶液を調製した点を除き、実施例８と同様にして、光記録媒体比較サンプル＃８を作製した。  【０３３０】
ここに、記録層は、吸収最大波長（λｍａｘ＝３９１ｎｍ）での光学密度（ＯＤ値）が０．２５となるように形成をした。  【０３３１】
上記構造式（２８）で表わされた有機色素の耐水性を評価したところ、色素の残存率は３６重量％で、耐水性が低かった。  【０３３２】
こうして作製した光記録媒体比較サンプル＃８を、実施例１と同様にして、データを記録し、再生したところ、最適レーザパワーは７．８ｍＷであった。  【０３３３】
次いで、レーザビームのパワーを０．３５ｍＷに固定して、光記録媒体比較サンプル＃８に記録されたデータを再生して、再生信号を評価したところ、ＤＣジッターは８．０％であった。  【０３３４】
さらに、光記録媒体比較サンプル＃８の全面に、最適レーザパワーよりも１０％高いパワーのレーザビームを照射して、光記録媒体比較サンプル＃８の全面にデータを記録し、ＩＳＯ準拠の高温高湿試験をおこない、高温高湿試験後の光記録媒体比較サンプル＃８の全表面を顕微鏡で観察したところ、１８９箇所で、保護層と記録層に、直径１０マイクロメートルから直径３ミリメートルのサイズの層間剥離が観察された。  【０３３５】
比較例９  上記構造式（１１）で表わされた有機色素を添加することなく、上記構造式（２９）によって表わされたトリアゾール系アゾ金属錯体色素を２，２，３，３−テトラフルオロ−１−プロパノール（ＴＦＰ）に溶解して、有機色素溶液を調製した点を除き、実施例９と同様にして、光記録媒体比較サンプル＃９を作製した。  【０３３６】
ここに、記録層は、吸収最大波長（λｍａｘ＝３８５ｎｍ）での光学密度（ＯＤ値）が０．２５となるように形成をした。  【０３３７】
上記構造式（２９）で表わされた有機色素の耐水性を評価したところ、色素の残存率は３４重量％で、耐水性が低かった。  【０３３８】
こうして作製した光記録媒体比較サンプル＃９を、実施例１と同様にして、データを記録し、再生したところ、最適レーザパワーは８．５ｍＷであった。  【０３３９】
次いで、レーザビームのパワーを０．３５ｍＷに固定して、光記録媒体比較サンプル＃９に記録されたデータを再生して、再生信号を評価したところ、ＤＣジッターは８．６％であった。  【０３４０】
さらに、光記録媒体比較サンプル＃９の全面に、最適レーザパワーよりも１０％高いパワーのレーザビームを照射して、光記録媒体比較サンプル＃９の全面にデータを記録し、ＩＳＯ準拠の高温高湿試験をおこない、高温高湿試験後の光記録媒体比較サンプル＃９の全表面を顕微鏡で観察したところ、２０８箇所で、保護層と記録層に、直径１０マイクロメートルから直径３ミリメートルのサイズの層間剥離が観察された。  【０３４１】
比較例１０  上記構造式（２１）によって表わされた９０重量％のトリアゾール系アゾ金属錯体色素に、上記構造式（１１）によって表わされた有機色素に代えて、下記の構造式（４０）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１０を作製した。  【０３４２】
【化３１】
2012114883.tif 000033
ここに、記録層は、吸収最大波長（λｍａｘ＝３７０ｎｍ）での光学密度（ＯＤ値）が０．２５となるように形成をした。  【０３４３】
上記構造式（２１）で表わされたトリアゾール系アゾ金属錯体色素の耐水性を評価したところ、色素の残存率は２５重量％で、耐水性が低く、一方、上記構造式（４０）で表わされた有機色素の耐水性を評価したところ、色素の残存率は９重量％で、著しく耐水性が低かった。  【０３４４】
こうして作製した光記録媒体比較サンプル＃１０を、実施例１と同様にして、データを記録し、再生したところ、最適レーザパワーは８．６ｍＷであった。  【０３４５】
次いで、レーザビームのパワーを０．３５ｍＷに固定して、光記録媒体比較サンプル＃１０に記録されたデータを再生して、再生信号を評価したところ、ＤＣジッターは８．５％であった。  【０３４６】
さらに、光記録媒体比較サンプル＃１０の全面に、最適レーザパワーよりも１０％高いパワーのレーザビームを照射して、光記録媒体比較サンプル＃１０の全面にデータを記録し、ＩＳＯ準拠の高温高湿試験をおこない、高温高湿試験後の光記録媒体比較サンプル＃１０の全表面を顕微鏡で観察したところ、３６８箇所で、保護層と記録層に、直径１０マイクロメートルから直径３ミリメートルのサイズの層間剥離が観察された。  【０３４７】
比較例１１  上記構造式（２１）によって表わされた９０重量％のトリアゾール系アゾ金属錯体色素に、上記構造式（１１）によって表わされた有機色素に代えて、下記の構造式（４１）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１１を作製した。  【０３４８】
【化３２】
2012114883.tif 000034
ここに、記録層は、吸収最大波長（λｍａｘ＝３７０ｎｍ）での光学密度（ＯＤ値）が０．２５となるように形成をした。  【０３４９】
上記構造式（４１）で表わされた有機色素の耐水性を評価したところ、色素の残存率は１８重量％で、耐水性が低かった。  【０３５０】
こうして作製した光記録媒体比較サンプル＃１１を、実施例１と同様にして、データを記録し、再生したところ、最適レーザパワーは８．６ｍＷであった。  【０３５１】
次いで、レーザビームのパワーを０．３５ｍＷに固定して、光記録媒体比較サンプル＃１１に記録されたデータを再生して、再生信号を評価したところ、ＤＣジッターは８．８％であった。  【０３５２】
さらに、光記録媒体比較サンプル＃１１の全面に、最適レーザパワーよりも１０％高いパワーのレーザビームを照射して、光記録媒体比較サンプル＃１１の全面にデータを記録し、ＩＳＯ準拠の高温高湿試験をおこない、高温高湿試験後の光記録媒体比較サンプル＃１１の全表面を顕微鏡で観察したところ、４６５箇所で、保護層と記録層に、直径１０マイクロメートルから直径３ミリメートルのサイズの層間剥離が観察された。  【０３５３】
比較例１２  上記構造式（２１）によって表わされた９０重量％のトリアゾール系アゾ金属錯体色素に、上記構造式（１１）によって表わされた有機色素に代えて、下記の構造式（４２）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１２を作製した。  【０３５４】
【化３３】
2012114883.tif 000035
ここに、記録層は、吸収最大波長（λｍａｘ＝３７０ｎｍ）での光学密度（ＯＤ値）が０．２５となるように形成をした。  【０３５５】
上記構造式（４２）で表わされた有機色素の耐水性を評価したところ、色素の残存率は２４重量％で、耐水性が低かった。  【０３５６】
こうして作製した光記録媒体比較サンプル＃１２を、実施例１と同様にして、データを記録し、再生したところ、最適レーザパワーは８．６ｍＷであった。  【０３５７】
次いで、レーザビームのパワーを０．３５ｍＷに固定して、光記録媒体比較サンプル＃１２に記録されたデータを再生して、再生信号を評価したところ、ＤＣジッターは８．９％であった。  【０３５８】
さらに、光記録媒体比較サンプル＃１２の全面に、最適レーザパワーよりも１０％高いパワーのレーザビームを照射して、光記録媒体比較サンプル＃１２の全面にデータを記録し、ＩＳＯ準拠の高温高湿試験をおこない、高温高湿試験後の光記録媒体比較サンプル＃１２の全表面を顕微鏡で観察したところ、４７８箇所で、保護層と記録層に、直径１０マイクロメートルから直径３ミリメートルのサイズの層間剥離が観察された。  【０３５９】
比較例１３  上記構造式（２１）によって表わされた９０重量％のトリアゾール系アゾ金属錯体色素に、上記構造式（１１）によって表わされた有機色素に代えて、下記の構造式（４３）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１３を作製した。  【０３６０】
【化３４】
2012114883.tif 000036
ここに、記録層は、吸収最大波長（λｍａｘ＝３７０ｎｍ）での光学密度（ＯＤ値）が０．２５となるように形成をした。  【０３６１】
上記構造式（４３）で表わされた有機色素の耐水性を評価したところ、色素の残存率は５０重量％で、耐水性が低かった。  【０３６２】
こうして作製した光記録媒体比較サンプル＃１３を、実施例１と同様にして、情報を記録し、再生したところ、最適レーザビームパワーは８．４ｍＷであった。  【０３６３】
次いで、レーザビームのパワーを０．３５ｍＷに固定して、光記録媒体比較サンプル＃１３に記録された情報を再生して、再生信号を評価したところ、ＤＣジッターは９．４％であった。  【０３６４】
さらに、光記録媒体比較サンプル＃１３の全面に、最適レーザパワーよりも１０％高いパワーのレーザビームを照射して、光記録媒体比較サンプル＃１３の全面に情報を記録し、ＩＳＯ準拠の高温高湿試験をおこない、高温高湿試験後の光記録媒体比較サンプル＃１３の全表面を顕微鏡で観察したところ、１３７箇所で、保護層と記録層に、直径１０マイクロメートルから直径３ミリメートルのサイズの層間剥離が観察された。  【０３６５】
比較例１４  上記構造式（２１）によって表わされた９０重量％のトリアゾール系アゾ金属錯体色素に、上記構造式（１１）によって表わされた有機色素に代えて、下記の構造式（４４）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１４を作製した。  【０３６６】
【化３５】
2012114883.tif 000037
ここに、記録層は、吸収最大波長（λｍａｘ＝３７０ｎｍ）での光学密度（ＯＤ値）が０．２５となるように形成を
した。  【０３６７】
上記構造式（４４）で表わされた有機色素の耐水性を評価したところ、色素の残存率は１８重量％で、耐水性が低かった。  【０３６８】
こうして作製した光記録媒体比較サンプル＃１４を、実施例１と同様にして、データを記録し、再生したところ、最適レーザパワーは８．６ｍＷであった。  【０３６９】
次いで、レーザビームのパワーを０．３５ｍＷに固定して、光記録媒体比較サンプル＃１４に記録されたデータを再生して、再生信号を評価したところ、ＤＣジッターは９．１％であった。  【０３７０】
さらに、光記録媒体比較サンプル＃１４の全面に、最適レーザパワーよりも１０％高いパワーのレーザビームを照射して、光記録媒体比較サンプル＃１４の全面にデータを記録し、ＩＳＯ準拠の高温高湿試験をおこない、高温高湿試験後の光記録媒体比較サンプル＃１４の全表面を顕微鏡で観察したところ、６８８箇所で、保護層と記録層に、直径１０マイクロメートルから直径３ミリメートルのサイズの層間剥離が観察された。  【０３７１】
比較例１５  上記構造式（２１）によって表わされた９０重量％のトリアゾール系アゾ金属錯体色素に、上記構造式（１１）によって表わされた有機色素に代えて、下記の構造式（４５）によって表わされた１０重量％の有機色素を添加して、混合し、２，２，３，３−テトラフルオロ−１−プロパノール（ＴＦＰ）に溶解して、有機色素溶液を調製した点を除き、実施例１と同様にして、光記録媒体比較サンプル＃１５を作製した。  【０３７２】
【化３６】
2012114883.tif 000038
ここに、記録層は、吸収最大波長（λｍａｘ＝３７０ｎｍ）での光学密度（ＯＤ値）が０．２５となるように形成をした。  【０３７３】
上記構造式（４５）で表わされた有機色素の耐水性を評価したところ、色素の残存率は０重量％であった。  【０３７４】
こうして作製した光記録媒体比較サンプル＃１５を、実施例１と同様にして、データを記録し、再生したところ、最適レーザパワーは８．６ｍＷであった。  【０３７５】
次いで、レーザビームのパワーを０．３５ｍＷに固定して、光記録媒体比較サンプル＃１５に記録されたデータを再生して、再生信号を評価したところ、ＤＣジッターは８．８％であった。  【０３７６】
さらに、光記録媒体比較サンプル＃１５の全面に、最適レーザパワーよりも１０％高いパワーのレーザビームを照射して、光記録媒体比較サンプル＃１５の全面にデータを記録し、ＩＳＯ準拠の高温高湿試験をおこない、高温高湿試験後の光記録媒体比較サンプル＃１５の全表面を顕微鏡で観察したところ、５５６箇所で、保護層と記録層に、直径１０マイクロメートルから直径３ミリメートルのサイズの層間剥離が観察された。  【０３７７】
実施例１〜９から、９０重量％の構造式（２１）〜（２９）のいずれかによって表わされるトリアゾール系アゾ金属錯体色素に、１０重量％の構造式（１１）によって表わされ、耐水性（色素残存率）が８０重量％の有機色素を添加して、混合し、２，２，３，３−テトラフルオロ−１−プロパノール（ＴＦＰ）に溶解して、調製した有機色素溶液を、スピンコーティング法によって、反射層の表面に塗布して、記録層を形成した場合には、得られた光記録媒体サンプル＃１〜９は、最適レーザパワーもＤＣジッターも低く、さらに、高温高湿試験後に、保護層と記録層に、直径１０マイクロメートルから直径３ミリメートルのサイズの層間剥離が発生した箇所は４６以下であり、光透過層を一層構成にし、高温高湿の環境下で保存しても、記録再生特性の劣化が少ないことが判明した。  【０３７８】
また、実施例１０〜１７から、９０重量％の構造式（２１）によって表わされるトリアゾール系アゾ金属錯体色素に、１０重量％の構造式（１２）〜（１９）のいずれかによって表わされ、耐水性（色素残存率）が６２重量％〜９５重量％の有機色素を添加して、混合し、２，２，３，３−テトラフルオロ−１−プロパノール（ＴＦＰ）に溶解して、調製した有機色素溶液を、スピンコーティング法によって、反射層の表面に塗布して、記録層を形成した場合には、得られた光記録媒体サンプル＃１０〜１７は、最適レーザパワーもＤＣジッターも低く、さらに、高温高湿試験後に、保護層と記録層に、直径１０マイクロメートルから直径３ミリメートルのサイズの層間剥離が発生した箇所は５４以下であり、光透過層を一層構成にし、高温高湿の環境下で保存しても、記録再生特性の劣化が少ないことが判明した。  【０３７９】
さらに、実施例１８〜２１から、７５重量％〜９７重量％の構造式（２１）によって表わされるトリアゾール系アゾ金属錯体色素に、構造式（１１）で表わされ、耐水性（色素残存率）が８０重量％の有機色素を２５重量％〜３重量％添加して、混合し、２，２，３，３−テトラフルオロ−１−プロパノール（ＴＦＰ）に溶解して、調製した有機色素溶液を、スピンコーティング法によって、反射層の表面に塗布して、記録層を形成した場合には、高温高湿試験後に、保護層と記録層に、直径１０マイクロメートルないし直径３ミリメートルのサイズの層間剥離が発生した箇所は１４箇所から１０５箇所で、光透過層を一層構成にし、高温高湿の環境下で保存しても、記録再生特性の劣化が少ないことが判明した。  【０３８０】
また、実施例２２〜３４から、構造式（２３）〜（２７）のいずれかによって表わされるトリアゾール系アゾ金属錯体色素に、３重量％以上、２０重量％以下の構造式（１１）〜（１５）ならびに（１８）のいずれかによって表わされ、耐水性（色素残存率）が６２重量％〜９３重量％の有機色素を添加して、混合し、２，２，３，３−テトラフルオロ−１−プロパノール（ＴＦＰ）に溶解して、調製した有機色素溶液を、スピンコーティング法によって、反射層の表面に塗布して、記録層を形成した場合には、得られた光記録媒体サンプル＃２２〜３４は、最適レーザパワーもＤＣジッターも低く、さらに、高温高湿試験後に、保護層と記録層に、直径１０マイクロメートルから直径３ミリメートルのサイズの層間剥離が発生した箇所は８０箇所以下で、光透過層を一層構成にし、高温高湿の環境下で保存しても、記録再生特性の劣化が少ないことが判明した。  【０３８１】
一方、比較例１〜９から、構造式（２１）〜（２９）のいずれかによって表わされ、耐水性（色素残存率）が２５重量％〜４４重量％のトリアゾール系アゾ金属錯体色素に、耐水性が高い有機色素を添加することなく、トリアゾール系アゾ金属錯体色素を２，２，３，３−テトラフルオロ−１−プロパノール（ＴＦＰ）に溶解して、調製した有機色素溶液を、スピンコーティング法によって、反射層の表面に塗布して、記録層を形成した場合には、得られた光記録媒体比較サンプル＃１〜９は、最適レーザパワーおよびＤＣジッターが低く、良好な記録再生特性を有しているが、高温高湿試験後に、保護層と記録層に、直径１０マイクロメートルから直径３ミリメートルのサイズの層間剥離が１１６箇所から２４６箇所で発生し、高温高湿の環境下で保存すると、記録再生特性の劣化が著しいことが判明した。  【０３８２】
また、比較例１０〜１５から、９０重量％の構造式（２１）によって表わされるトリアゾール系アゾ金属錯体色素に、１０重量％の構造式（４０）〜（４５）のいずれかによって表わされ、耐水性（色素残存率）が０重量％〜５０重量％の有機色素を添加して、混合し、２，２，３，３−テトラフルオロ−１−プロパノール（ＴＦＰ）に溶解して、調製した有機色素溶液を、スピンコーティング法によって、反射層の表面に塗布して、記録層を形成した場合には、構造式（４０）〜（４５）で表わされる有機色素は親水性が高く、耐水性が低いため、高温高湿試験後に、保護層と記録層に、直径１０マイクロメートルから直径３ミリメートルのサイズの層間剥離がきわめて多くの箇所で発生し、高温高湿の環境下で保存すると、記録再生特性の劣化が著しいことが判明した。  【０３８３】
本発明は、以上の実施態様および実施例に限定されることなく、特許請求の範囲に記載された発明の範囲内で種々の変更が可能であり、それらも本発明の範囲内に包含されるものであることはいうまでもない。  【０３８４】
たとえば、前記実施態様および実施例においては、紫外線または放射線によって硬化する光硬化性樹脂、スピンコーティング法によって、保護層１３の表面に塗布して、塗膜を形成し、紫外線または放射線を塗膜に照射することによって、塗膜を硬化させて、光透過層１４が形成されているが、光透過層１４をこのように形成することは必ずしも必要でなく、接着剤によって、光透過性の樹脂フィルムを保護層１３の表面に接着することによって、光透過層１４を形成するようにしてもよい。
【符号の説明】
【０３８５】
１  追記型光記録媒体  ５  レーザビーム１０  基板１０ａ  案内溝１１  反射層１２  記録層１３  保護層１４  光透過層１５  ハードコート層 
【図１】
2012114883.tif 000069
【国際調査報告】
2012114883.tif 000070
2012114883.tif 000071
2012114883.tif 000072
2012114883.tif 000073